(57)【要約】  ガラス物品の製造方法は、第１のガラス組成物を溶融させるステップ、及び第２のガラス組成物を溶融器に供給するステップを含む。これらのガラス組成物はいずれも、同一の成分の組み合わせを含むが、少なくとも１つの成分は、それぞれにおいて異なる濃度を有する。以下を含む少なくとも３つのガラス物品を、溶融器からドロー加工できる：上記第１のガラス組成物から形成される、第１のガラス物品；上記第１のガラス組成物及び第２のガラス組成物のいずれからなるものでもない、少なくとも１つの中間ガラス物品；並びに上記第１のガラス組成物からなるものではない、最終ガラス物品。上記中間ガラス物品中の上記少なくとも１つの成分の濃度は、上記第１のガラス組成物中の濃度と、上記第２のガラス組成物中の濃度との間であってよい。上記第１のガラス物品及び上記最終ガラス物品は、特定の特性に関して異なる値を有してよく、上記中間ガラス物品は、同じ特性に関して中間の値のセットを有してよい。
2021535058.tif 000002
【特許請求の範囲】
【請求項１】
第１のガラス組成物を溶融器中で溶融させるステップであって、前記第１のガラス組成物は複数のガラス構成成分の組み合わせを含む、ステップ；
前記第１のガラス組成物と同一のガラス構成成分の組み合わせを有する第２のガラス組成物を前記溶融器に供給するステップであって、前記第２のガラス組成物の少なくとも１つのガラス構成成分の濃度は、前記第１のガラス組成物の前記成分の濃度とは異なる、ステップ；
前記溶融器の内容物を溶融状態に維持したまま、少なくとも３つのガラス物品を前記溶融器からドロー加工するステップであって、前記少なくとも３つのガラス物品は：
前記第１のガラス組成物で構成される、第１のガラス物品；
前記第１のガラス組成物及び第２のガラス組成物のいずれでもないガラス組成物で構成される、少なくとも１つの中間ガラス物品；並びに
前記第１のガラス組成物とは異なるガラス組成物で構成される、最終ガラス物品
を含む、ステップ
を含む、方法であって：
前記少なくとも１つの中間ガラス物品中の前記少なくとも１つのガラス構成成分の濃度は、前記第１のガラス組成物中の前記少なくとも１つのガラス構成成分の濃度と、前記第２のガラス組成物中の前記少なくとも１つのガラス構成成分の濃度との間であり；
前記第１のガラス物品は、ある特性のセットに関して第１の値のセットを有し、前記最終ガラス物品は、前記特性のセットに関して、前記第１の値のセットとは異なる第２の値のセットを有し、前記少なくとも１つの中間ガラス物品は、前記特性のセットに関して、前記第１の値のセットと前記第２の値のセットとの間の、中間の値のセットを有する、方法。
【請求項２】
前記最終ガラス物品は前記第２のガラス組成物を含む、請求項１に記載の方法。
【請求項３】
前記第２のガラス組成物の前記少なくとも１つのガラス構成成分の前記濃度は、前記第１のガラス組成物の前記少なくとも１つのガラス構成成分の前記濃度と、２重量％以下だけ異なる、請求項１又は２に記載の方法。
【請求項４】
前記少なくとも１つのガラス構成成分は、ＳｉＯ２、Ａｌ２Ｏ３、Ｂ２Ｏ３、Ｎａ２Ｏ、ＭｇＯ、ＣａＯ、ＡｌＦ３、及びＳｂ２Ｏ３から選択される、請求項１〜３のいずれか１項に記載の方法。
【請求項５】
前記少なくとも１つのガラス構成成分はＡｌＦ３を含む、請求項４に記載の方法。
【請求項６】
前記特性のセットは、熱膨張係数（「ＣＴＥ」）、ヤング率、密度、２００ポアズ温度、表面品質、屈折率、抵抗率、及び縁部強度のうちの１つ以上を含む、請求項１〜５のいずれか１項に記載の方法。
【発明の詳細な説明】
【関連出願の相互参照】
【０００１】
本出願は、２０１８年８月２２日出願の米国仮特許出願第６２／７２１，２３３号に対する優先権の利益を主張するものであり、上記仮特許出願の内容は依拠され、参照によりその全体が本出願に援用される。
【技術分野】
【０００２】
本開示はガラス物品の製造方法に関し、より詳細には、目標熱膨張率を有するガラス物品を形成する方法に関する。
【背景技術】
【０００３】
ガラス物品は、半導体パッケージング業界を含む様々な業界で使用される。半導体パッケージング業界では、熱機械的ステップ及びリソグラフィステップを含んでよい加工のために、チップをキャリア基板（例えばガラスプレート）上に置く。しかしながら、加工技法は製造業者間で異なる場合があり、異なる製造技法に対して異なるキャリア要件が発生し、異なる製造業者の全ての要件を満たす単一のキャリア基板設計の製造が困難となる。
【発明の概要】
【発明が解決しようとする課題】
【０００４】
従って、半導体製造において使用するためのガラスキャリアの別の製造方法に対する需要が存在する。
【課題を解決するための手段】
【０００５】
本明細書で開示される様々な態様によると、ガラス物品の製造方法は、第１のガラス組成物を溶融器中で溶融させるステップであって、上記第１のガラス組成物は複数のガラス構成成分の組み合わせを含む、ステップを含む。次に第２のガラス組成物を上記溶融器に供給してよい。この第２のガラス組成物は同一のガラス構成成分の組み合わせを有するが、少なくとも１つのガラス構成成分の濃度が、上記第１のガラス組成物中の同じ成分の濃度とは異なる。上記溶融器の内容物を溶融状態に維持したまま、以下を含む少なくとも３つのガラス物品を上記溶融器からドロー加工してよい：（１）上記第１のガラス組成物から形成された第１のガラス物品；（２）上記第１のガラス組成物及び第２のガラス組成物のいずれからなるものでもない、少なくとも１つの中間ガラス物品；並びに（３）上記第１のガラス組成物とは異なる組成物からなる最終ガラス物品。上記少なくとも１つの中間ガラス物品中の上記少なくとも１つの成分の濃度は、上記第１のガラス組成物中の上記少なくとも１つの成分の濃度と、上記第２のガラス組成物中の上記少なくとも１つの成分の濃度との間となり得る。上記第１のガラス物品は、ある特性のセットに関して第１の値のセットを有してよい。上記最終ガラス物品は、同じ特性のセットに関して、上記第１の値のセットとは異なる第２の値のセットを有してよい。上記少なくとも１つの中間ガラス物品は、上記特性のセットに関して、上記第１の値のセットと上記第２の値のセットとの間の、中間の値のセットを有してよい。
【０００６】
いくつかの態様は、上記最終ガラス物品が上記第２のガラス組成物を含む、上述の態様のいずれかの方法を含む。
【０００７】
いくつかの態様は、上記第２のガラス組成物の上記少なくとも１つのガラス構成成分の上記濃度が、上記第１のガラス組成物の上記少なくとも１つのガラス構成成分の上記濃度と、２重量％以下だけ異なる、上述の態様のいずれかの方法を含む。
【０００８】
いくつかの態様は、上記少なくとも１つの成分が、ＳｉＯ２、Ａｌ２Ｏ３、Ｂ２Ｏ３、Ｎａ２Ｏ、ＭｇＯ、ＣａＯ、ＡｌＦ３、及びＳｂ２Ｏ３から選択される、上述の態様のいずれかの方法を含む。
【０００９】
いくつかの態様は、上記少なくとも１つの成分がＡｌＦ３を含む、上述の態様のいずれかの方法を含む。
【００１０】
いくつかの態様は、上記特性のセットが、熱膨張係数（「ＣＴＥ」）、ヤング率、密度、２００ポアズ温度、表面品質、屈折率、抵抗率、及び縁部強度のうちの１つ以上を含む、上述の態様のいずれかの方法を含む。
【００１１】
いくつかの態様は、上記第１のガラス物品のＣＴＥが、上記最終ガラス物品のＣＴＥと等しいか、又は±７．５×１０−７／℃以下だけ異なる、上述の態様のいずれかの方法を含む。
【００１２】
いくつかの態様は、上記第１のガラス物品の屈折率が、上記最終ガラス物品の屈折率と±０．０１以下だけ異なる、上述の態様のいずれかの方法を含む。
【００１３】
いくつかの態様は、上記第１のガラス物品のＣＴＥの百分率としての、上記少なくとも１つの中間ガラス物品のＣＴＥと上記第１のガラス物品のＣＴＥとの間の差が、上記第１のガラス物品のヤング率の百分率としての、少なくとも１つの上記中間ガラス物品のヤング率と上記第１のガラス物品のヤング率との間の差よりも大きい、上述の態様のいずれかの方法を含む。
【００１４】
いくつかの態様は、上記溶融器内の上記組成物の粘度が、上記少なくとも３つのガラス物品をドロー加工する上記ステップ中に、２５ポアズ以下だけ変動する、上述の態様のいずれかの方法を含む。
【００１５】
いくつかの態様は、上記溶融器内の上記ガラス混合物の２００ポアズ温度が１５００℃以下である、上述の態様のいずれかの方法を含む。
【００１６】
いくつかの態様は、上記少なくとも３つのガラス物品がブール形状である、上述の態様のいずれかの方法を含む。
【００１７】
いくつかの態様は、上記第２のガラス組成物を供給する上記ステップが、上記少なくとも３つのガラス物品をドロー加工する上記ステップと同時である、上述の態様のいずれかの方法を含む。
【００１８】
いくつかの態様は、上記少なくとも１つの中間ガラス物品が、上記少なくとも１つのガラス構成成分の濃度がそれぞれ異なる少なくとも３つのガラス物品を含み、上記濃度は、上記第１のガラス組成物中の上記少なくとも１つのガラス構成成分の上記濃度と、上記第２のガラス組成物中の上記少なくとも１つのガラス構成成分の上記濃度との間である、上述の態様のいずれかの方法を含む。
【００１９】
いくつかの態様は、上記少なくとも１つの中間ガラス物品が、上記少なくとも１つのガラス構成成分の濃度がそれぞれ異なる少なくとも８つのガラス物品を含み、上記濃度は、上記第１のガラス組成物中の上記少なくとも１つのガラス構成成分の上記濃度と、上記第２のガラス組成物中の上記少なくとも１つのガラス構成成分の記濃度との間である、上述の態様のいずれかの方法を含む。
【００２０】
いくつかの態様は、上記少なくとも１つの中間ガラス物品が、上記少なくとも１つのガラス構成成分の濃度がそれぞれ異なる少なくとも１８個のガラス物品を含み、上記濃度は、上記第１のガラス組成物中の上記少なくとも１つのガラス構成成分の上記濃度と、上記第２のガラス組成物中の上記少なくとも１つのガラス構成成分の上記濃度との間である、上述の態様のいずれかの方法を含む。
【００２１】
いくつかの態様は、上記少なくとも１つの中間ガラス物品が、上記少なくとも１つのガラス構成成分の濃度がそれぞれ異なる少なくとも２８個のガラス物品を含み、上記濃度は、上記第１のガラス組成物中の上記少なくとも１つのガラス構成成分の上記濃度と上記第２のガラス組成物中の上記少なくとも１つのガラス構成成分の上記濃度との間である、上述の態様のいずれかの方法を含む。
【００２２】
いくつかの態様は、上記と同じガラス構成成分の組み合わせを有する第３のガラス組成物を、上記溶融器に供給するステップを更に含む、上述の態様のいずれかの方法を含む。上記少なくとも１つのガラス構成成分の濃度は、上記第１のガラス組成物及び上記第２のガラス組成物の同じ成分の濃度とは異なる。上記方法は更に、上記溶融器の内容物を溶融状態に維持したまま、少なくとも１つの追加の第１のガラス物品と、追加の最終ガラス物品とを、上記溶融器からドロー加工するステップを含む。上記追加の第１のガラス物品は、上記特性のセットに関して追加の第１の値のセットを有し、上記追加の最終ガラス物品は、上記特性のセットに関して追加の最終的な値のセットを有する。
【００２３】
いくつかの態様は、上記特性のセットが、熱膨張係数（「ＣＴＥ」）、ヤング率、密度、２００ポアズ温度、表面品質、屈折率、抵抗率、及び縁部強度のうちの１つ以上を含む、上述の態様のいずれかの方法を含む。
【００２４】
いくつかの態様は、上記第１のガラス物品のＣＴＥが、上記追加の最終ガラス物品のＣＴＥと等しいか、又は±１５×１０−７／℃以下だけ異なる、上述の態様のいずれかの方法を含む。
【００２５】
いくつかの態様は、上記第１のガラス物品のＣＴＥの百分率としての、上記追加の第１のガラス物品のＣＴＥと上記第１のガラス物品のＣＴＥとの間の差が、上記第１のガラス物品のヤング率の百分率としての、上記追加の第１のガラス物品のヤング率と上記第１のガラス物品のヤング率との間の差よりも大きい、上述の態様のいずれかの方法を含む。
【００２６】
いくつかの態様は、上記溶融器内の上記組成物の粘度が、上記第１のガラス物品をドロー加工する上記ステップ及び上記追加の最終ガラス物品をドロー加工する上記ステップ中に、２５ポアズ以下だけ変動する、上述の態様のいずれかの方法を含む。
【００２７】
いくつかの態様は、上記溶融器内の上記ガラス混合物の２００ポアズ温度が１５００℃以下である、上述の態様のいずれかの方法を含む。
【００２８】
いくつかの態様は、上記第１のガラス組成物がアルカリボロアルミノシリケートガラス組成物を含む、上述の態様のいずれかの方法を含む。
【００２９】
いくつかの態様は、上記第１のガラス組成物がアルカリ土類ボロアルミノシリケートガラス組成物を含む、上述の態様のいずれかの方法を含む。
【００３０】
いくつかの態様は、上記第１のガラス組成物が亜鉛ボロアルミノシリケートガラス組成物を含む、上述の態様のいずれかの方法を含む。
【００３１】
いくつかの態様は、上記第１のガラス組成物が：６０重量％以上かつ６５重量％以下のＳｉＯ２；１．５重量％以上かつ５．０重量％以下のＡｌ２Ｏ３；０重量％以上かつ２重量％以下のＢ２Ｏ３；６重量％以上かつ１８重量％以下のＮａ２Ｏ；０重量％以上かつ１０重量％以下のＫ２Ｏ；２重量％以上かつ１０重量％以下のＭｇＯ；０重量％以上かつ２重量％以下のＣａＯ；０重量％以上かつ２重量％以下のＴｉＯ２；及び１０重量％以上かつ１５重量％以下のＺｎＯを含む、上述の態様のいずれかの方法を含む。
【００３２】
いくつかの態様は、上記第１のガラス組成物が：６０重量％以上かつ６５重量％以下のＳｉＯ２；１０重量％以上かつ１５重量％以下のＡｌ２Ｏ３；２重量％以上かつ４重量％以下のＢ２Ｏ３；２重量％以上かつ５重量％以下のＬｉ２Ｏ；６重量％以上かつ１８重量％以下のＮａ２Ｏ；１重量％以上かつ３重量％以下のＭｇＯ；及び０重量％以上かつ３重量％以下のＣａＯを含む、上述の態様のいずれかの方法を含む。
【００３３】
いくつかの態様は、上記第１のガラス組成物が：４５重量％以上かつ５５重量％以下のＳｉＯ２；２０重量％以上かつ２７重量％以下のＡｌ２Ｏ３；８重量％以上かつ１０重量％以下のＢ２Ｏ３；０重量％以上かつ８重量％以下のＮａ２Ｏ；０重量％以上かつ６重量％以下のＭｇＯ；及び７重量％以上かつ９重量％以下のＣａＯを含む、上述の態様のいずれかの方法を含む。
【００３４】
いくつかの態様は、上記第１のガラス組成物が：５６重量％以上かつ６６重量％以下のＳｉＯ２；９．５重量％以上かつ１２．０重量％以下のＡｌ２Ｏ３；３．０重量％以上かつ７．５重量％以下のＬｉ２Ｏ；６重量％以上かつ１８重量％以下のＮａ２Ｏ；０重量％以上かつ１４重量％以下のＫ２Ｏ；０重量％以上かつ２重量％以下のＭｇＯ；及び０重量％以上かつ８重量％以下のＣａＯを含む、上述の態様のいずれかの方法を含む。
【００３５】
いくつかの態様は、上記第１のガラス組成物が：４５重量％以上かつ５５重量％以下のＳｉＯ２；２２重量％以上かつ２７重量％以下のＡｌ２Ｏ３；８重量％以上かつ１０重量％以下のＢ２Ｏ３；０重量％以上かつ８重量％以下のＮａ２Ｏ；０重量％以上かつ８重量％以下のＭｇＯ；及び７重量％以上かつ１２重量％以下のＣａＯを含む、上述の態様のいずれかの方法を含む。
【００３６】
いくつかの態様は、上記第１のガラス組成物が：３５重量％以上かつ４８重量％以下のＳｉＯ２；１７重量％以上かつ２０重量％以下のＡｌ２Ｏ３；０重量％以上かつ５重量％以下のＮａ２Ｏ；０重量％以上かつ７重量％以下のＫ２Ｏ；０重量％以上かつ４重量％以下のＭｇＯ；０重量％以上かつ８．５重量％以下のＣａＯ；及び２５重量％以上かつ３２重量％以下のＬａ２Ｏ３を含む、上述の態様のいずれかの方法を含む。
【００３７】
いくつかの態様は、上記第１のガラス組成物が：４５重量％以上かつ５５重量％以下のＳｉＯ２；２０重量％以上かつ２７重量％以下のＡｌ２Ｏ３；８重量％以上かつ１０重量％以下のＢ２Ｏ３；０重量％以上かつ８重量％以下のＮａ２Ｏ；０重量％以上かつ６重量％以下のＭｇＯ；７重量％以上かつ９重量％以下のＣａＯ；０重量％以上かつ０．７重量％以下のＳｂ２Ｏ３；及び０重量％超かつ１．５重量％以下のＡｌＦ３を含む、上述の態様のいずれかの方法を含む。
【００３８】
いくつかの態様は、上記第１のガラス組成物が：４５重量％以上かつ５５重量％以下のＳｉＯ２；２０重量％以上かつ２７重量％以下のＡｌ２Ｏ３；８重量％以上かつ１０重量％以下のＢ２Ｏ３；０重量％以上かつ８重量％以下のＮａ２Ｏ；０重量％以上かつ６重量％以下のＭｇＯ；７重量％以上かつ９重量％以下のＣａＯ；０重量％以上かつ０．７重量％以下のＳｂ２Ｏ３；及び０．５重量％超かつ１．５重量％以下のＡｌＦ３を含む、上述の態様のいずれかの方法を含む。
【００３９】
いくつかの態様は：５６重量％以上かつ６６重量％以下のＳｉＯ２；９．５重量％以上かつ１２．０重量％以下のＡｌ２Ｏ３；３．０重量％以上かつ７．５重量％以下のＬｉ２Ｏ；６重量％以上かつ１８重量％以下のＮａ２Ｏ；０重量％以上かつ１４重量％以下のＫ２Ｏ；０重量％以上かつ２重量％以下のＭｇＯ；及び０重量％以上かつ８重量％以下のＣａＯを含むガラス組成物から形成された、ガラス物品を含む。
【００４０】
いくつかの態様は：４５重量％以上かつ５５重量％以下のＳｉＯ２；２０重量％以上かつ２７重量％以下のＡｌ２Ｏ３；８重量％以上かつ１０重量％以下のＢ２Ｏ３；０重量％以上かつ８重量％以下のＮａ２Ｏ；０重量％以上かつ６重量％以下のＭｇＯ；７重量％以上かつ９重量％以下のＣａＯ；０重量％以上かつ０．７重量％以下のＳｂ２Ｏ３；及び０重量％超かつ１．５重量％以下のＡｌＦ３を含むガラス組成物から形成された、ガラス物品を含む。
【００４１】
いくつかの態様は、目標熱膨張係数（ＣＴＥＴ）を有するガラス物品を製造するための方法を含む。上記方法は：初期全体陽イオン電場強度を有する溶融ベースガラス組成物（又は「第１のガラス組成物」）を溶融させるステップ；ある温度範囲にわたって上記目標ＣＴＥＴを決定するステップ；及び上記溶融ベースガラス組成物中の、第１の陽イオン電場強度を有する、ある量の第１のアルカリ土類成分又は第１のアルカリ成分を、上記第１の陽イオン電場強度とは異なる第２の陽イオン電場強度を有する、ある量の第２のアルカリ土類成分又は第２のアルカリ成分で置換して、改質済みガラス組成物を製造するステップを含む。上記溶融ベースガラス組成物から形成されるベースガラス物品は、上記温度範囲にわたって、平均ベースガラス熱膨張係数ＣＴＥＢを有する。上記改質済みガラス組成物は、上記目標ＣＴＥＴの±１．０×１０−７／℃以内である、上記温度範囲にわたる平均熱膨張係数ＣＴＥＭと、上記初期全体陽イオン電場強度とは異なる改質後全体陽イオン電場強度とを有する。
【００４２】
いくつかの態様は、上記第２の陽イオン電場強度が上記第１の陽イオン電場強度未満であり；上記改質後全体陽イオン電場強度が上記初期全体陽イオン電場強度未満であり；ＣＴＥＭがＣＴＥＢより大きい、上述の態様のいずれかの方法を含む。
【００４３】
いくつかの態様は、上記置換するステップが、ある量の上記第１のアルカリ土類成分を、ある量のアルカリ成分で置換するステップを含む、上述の態様のいずれかの方法を含む。
【００４４】
いくつかの態様は、上記第１のアルカリ土類成分がＭｇＯを含み、上記アルカリ成分がＮａ２Ｏを含む、上述の態様のいずれかの方法を含む。
【００４５】
いくつかの態様は、上記置換するステップが、ある量の上記第１のアルカリ土類成分を、ある量の上記第２のアルカリ土類成分で置換するステップを含む、上述の態様のいずれかの方法を含む。
【００４６】
いくつかの態様は、上記置換するステップが、ある量の上記第１のアルカリ成分を、ある量の上記第２のアルカリ成分で置換するステップを含む、上述の態様のいずれかの方法を含む。
【００４７】
いくつかの態様は、上記第２の陽イオン電場強度が上記第１の陽イオン電場強度より大きく；上記改質後全体陽イオン電場強度が上記初期全体陽イオン電場強度より大きく；ＣＴＥＭがＣＴＥＢ未満である、上述の態様のいずれかの方法を含む。
【００４８】
いくつかの態様は、上記置換するステップが、ある量の上記第１のアルカリ成分を、ある量のアルカリ土類成分で置換するステップを含む、上述の態様のいずれかの方法を含む。
【００４９】
いくつかの態様は、上記第１のアルカリ成分がＮａ２Ｏを含み、上記アルカリ土類成分がＭｇＯを含む、上述の態様のいずれかの方法を含む。
【００５０】
いくつかの態様は、上記温度範囲が０℃〜３００℃である、上述の態様のいずれかの方法を含む。
【００５１】
いくつかの態様は、上記温度範囲が２０℃〜２６０℃である、上述の態様のいずれかの方法を含む。
【００５２】
いくつかの態様は、ＣＴＥＢが、２０℃〜２６０℃の温度範囲にわたって、８５×１０−７／℃以上かつ９５×１０−７／℃以下である、上述の態様のいずれかの方法を含む。
【００５３】
いくつかの態様は、上記目標ＣＴＥＴが、２０℃〜２６０℃の温度範囲にわたって、８０×１０−７／℃以上かつ１００×１０−７／℃以下である、上述の態様のいずれかの方法を含む。
【００５４】
いくつかの態様は、上記改質済みガラス組成物から形成されたガラス物品のヤング率が６８ＧＰａ以上である、上述の態様のいずれかの方法を含む。
【００５５】
いくつかの態様は、上記目標ＣＴＥＴが、２０℃〜２６０℃の温度範囲にわたって、７５×１０−７／℃以上かつ８５×１０−７／℃以下である、上述の態様のいずれかの方法を含む。
【００５６】
いくつかの態様は、上記改質済みガラス組成物から形成されたガラス物品のヤング率が７３ＧＰａ以上である、上述の態様のいずれかの方法を含む。
【００５７】
いくつかの態様は、上記目標ＣＴＥＴが、２０℃〜２６０℃の温度範囲にわたって、４０×１０−７／℃以上かつ７０×１０−７／℃以下である、上述の態様のいずれかの方法を含む。
【００５８】
いくつかの態様は、上記目標ＣＴＥＴが、２０℃〜２６０℃の温度範囲にわたって、４０×１０−７／℃以上かつ６０×１０−７／℃以下である、上述の態様のいずれかの方法を含む。
【００５９】
いくつかの態様は、上記改質済みガラス組成物から形成されたガラス物品のヤング率が９０ＧＰａ以上である、上述の態様のいずれかの方法を含む。
【００６０】
いくつかの態様は、上記目標ＣＴＥＴが、２０℃〜２６０℃の温度範囲にわたって、４０×１０−７／℃以上かつ５４×１０−７／℃以下である、上述の態様のいずれかの方法を含む。
【００６１】
いくつかの態様は、上記目標ＣＴＥＴが、２０℃〜２６０℃の温度範囲にわたって、９０×１０−７／℃以上かつ１５０×１０−７／℃以下である、上述の態様のいずれかの方法を含む。
【００６２】
いくつかの態様は、上記改質済みガラス組成物から形成されたガラス物品のヤング率が６５ＧＰａ以上である、上述の態様のいずれかの方法を含む。
【００６３】
いくつかの態様は、上記改質済みガラス組成物から形成されたガラス物品のヤング率が７２ＧＰａ以上である、上述の態様のいずれかの方法を含む。
【００６４】
いくつかの態様は、上記改質済みガラス組成物の２００Ｐ温度が１５００℃以下である、上述の態様のいずれかの方法を含む。
【００６５】
いくつかの態様は、上記改質済みガラス組成物の２００Ｐ温度が１４５０℃以下である、上述の態様のいずれかの方法を含む。
【００６６】
いくつかの態様は、上記ベースガラス組成物がアルカリボロアルミノシリケートガラス組成物を含む、上述の態様のいずれかの方法を含む。
【００６７】
いくつかの態様は、上記ベースガラス組成物がアルカリ土類ボロアルミノシリケートガラス組成物を含む、上述の態様のいずれかの方法を含む。
【００６８】
いくつかの態様は、上記ベースガラス組成物が亜鉛ボロアルミノシリケートガラス組成物を含む、上述の態様のいずれかの方法を含む。
【００６９】
いくつかの態様は、上記ベースガラス組成物が：６０重量％以上かつ６５重量％以下のＳｉＯ２；１．５重量％以上かつ５．０重量％以下のＡｌ２Ｏ３；０重量％以上かつ２重量％以下のＢ２Ｏ３；６重量％以上かつ１８重量％以下のＮａ２Ｏ；０重量％以上かつ１０重量％以下のＫ２Ｏ；２重量％以上かつ１０重量％以下のＭｇＯ；０重量％以上かつ２重量％以下のＣａＯ；０重量％以上かつ２重量％以下のＴｉＯ２；及び１０重量％以上かつ１５重量％以下のＺｎＯを含む、上述の態様のいずれかの方法を含む。
【００７０】
いくつかの態様は、上記ベースガラス組成物が：６０重量％以上かつ６５重量％以下のＳｉＯ２；１０重量％以上かつ１５重量％以下のＡｌ２Ｏ３；２重量％以上かつ４重量％以下のＢ２Ｏ３；２重量％以上かつ５重量％以下のＬｉ２Ｏ；６重量％以上かつ１８重量％以下のＮａ２Ｏ；１重量％以上かつ３重量％以下のＭｇＯ；及び０重量％以上かつ３重量％以下のＣａＯを含む、上述の態様のいずれかの方法を含む。
【００７１】
いくつかの態様は、上記ベースガラス組成物が：４５重量％以上かつ５５重量％以下のＳｉＯ２；２０重量％以上かつ２７重量％以下のＡｌ２Ｏ３；８重量％以上かつ１０重量％以下のＢ２Ｏ３；０重量％以上かつ８重量％以下のＮａ２Ｏ；０重量％以上かつ６重量％以下のＭｇＯ；及び７重量％以上かつ９重量％以下のＣａＯを含む、上述の態様のいずれかの方法を含む。
【００７２】
いくつかの態様は、上記ベースガラス組成物が：４５重量％以上かつ５５重量％以下のＳｉＯ２；２２重量％以上かつ２７重量％以下のＡｌ２Ｏ３；８重量％以上かつ１０重量％以下のＢ２Ｏ３；０重量％以上かつ８重量％以下のＮａ２Ｏ；０重量％以上かつ８重量％以下のＭｇＯ；及び７重量％以上かつ１２重量％以下のＣａＯを含む、上述の態様のいずれかの方法を含む。
【００７３】
いくつかの態様は、上記ベースガラス組成物が：３５重量％以上かつ４８重量％以下のＳｉＯ２；１７重量％以上かつ２０重量％以下のＡｌ２Ｏ３；０重量％以上かつ５重量％以下のＮａ２Ｏ；０重量％以上かつ７重量％以下のＫ２Ｏ；０重量％以上かつ４重量％以下のＭｇＯ；０重量％以上かつ８．５重量％以下のＣａＯ；及び２５重量％以上かつ３２重量％以下のＬａ２Ｏ３を含む、上述の態様のいずれかの方法を含む。
【００７４】
いくつかの態様は、上記改質済みガラス組成物を成形用容器に送達するステップを更に含む、上述の態様のいずれかの方法を含む。
【００７５】
いくつかの態様は、上記成形用容器を用いて上記改質済みガラス組成物をガラスブールに成形するステップを更に含む、上述の態様のいずれかの方法を含む。
【００７６】
いくつかの態様は、上記目標ＣＴＥＴが、２０℃〜２６０℃の温度範囲にわたって、８０×１０−７／℃以上かつ１００×１０−７／℃以下である場合に、上記目標ＣＴＥＴを決定する上記ステップが、以下の式：
ＣＴＥＴ＝（−１．１７［重量％ＳｉＯ２］）−（１．３１［重量％Ａｌ２Ｏ３］）−（０．８４［重量％Ｂ２Ｏ３］）＋（４．３６［重量％Ｎａ２Ｏ］）＋（０．９８［重量％ＭｇＯ］）＋（４７．１［重量％ＴｉＯ２］）−（０．６４［重量％ＺｎＯ］）＋（４．４５［重量％Ｋ２Ｏ］）−（３７．２［重量％ＣａＯ］）−１．１７
に従って上記目標ＣＴＥＴを決定するステップを含む、上述の態様のいずれかの方法を含む。
【００７７】
いくつかの態様は、上記目標ＣＴＥＴが、２０℃〜２６０℃の温度範囲にわたって、４０×１０−７／℃以上かつ７０×１０−７／℃以下である場合に、上記目標ＣＴＥＴを決定する上記ステップが、以下の式：
ＣＴＥＴ＝（６．５８［重量％ＳｉＯ２］）＋（０．６７［重量％Ａｌ２Ｏ３］）＋（０．０４［重量％Ｂ２Ｏ３］）＋（３．６４［重量％Ｎａ２Ｏ］）＋（０．５９［重量％ＭｇＯ］）＋（１．３４［重量％ＣａＯ］）＋６．５８
に従って上記目標ＣＴＥＴを決定するステップを含む、上述の態様のいずれかの方法を含む。
【００７８】
いくつかの態様は、上記目標ＣＴＥＴが、２０℃〜２６０℃の温度範囲にわたって、９０×１０−７／℃以上かつ１５０×１０−７／℃以下である場合に、上記目標ＣＴＥＴを決定する上記ステップが、以下の式：
ＣＴＥＴ＝（１３７．５６［重量％ＳｉＯ２］）−（５．４７［重量％Ａｌ２Ｏ３］）＋（１．１８［重量％Ｌｉ２Ｏ］）＋（２．２２［重量％Ｎａ２Ｏ］）＋（１．３２［重量％Ｋ２Ｏ］）−（５．３７［重量％ＭｇＯ］）−（０．０９［重量％ＣａＯ］）＋１３７．５６
に従って上記目標ＣＴＥＴを決定するステップを含む、上述の態様のいずれかの方法を含む。
【００７９】
いくつかの態様は：５６重量％以上かつ６６重量％以下のＳｉＯ２；９．５重量％以上かつ１２．０重量％以下のＡｌ２Ｏ３；３．０重量％以上かつ７．５重量％以下のＬｉ２Ｏ；６重量％以上かつ１８重量％以下のＮａ２Ｏ；０重量％以上かつ１４重量％以下のＫ２Ｏ；０重量％以上かつ２重量％以下のＭｇＯ；及び０重量％以上かつ８重量％以下のＣａＯを含むガラス組成物から形成された、ガラス物品を含む。
【００８０】
いくつかの態様は、熱膨張係数（ＣＴＥ）が２０℃〜２６０℃の温度範囲にわたって９０×１０−７以上かつ１５０×１０−７／℃以下である、上述の態様のいずれかのガラス物品を含む。
【００８１】
いくつかの態様は、ヤング率が７０ＧＰａ以上かつ１００ＧＰａ以下である、上述の態様のいずれかのガラス物品を含む。
【００８２】
いくつかの態様は、上記ヤング率が７２ＧＰａ以上かつ８５ＧＰａ以下である、上述の態様のいずれかのガラス物品を含む。
【００８３】
いくつかの態様は、２００ポアズ温度が０℃以上かつ１５００℃以下である、上述の態様のいずれかのガラス物品を含む。
【００８４】
いくつかの態様は、上記２００ポアズ温度が１２５０℃以上かつ１５００℃である、上述の態様のいずれかのガラス物品を含む。
【００８５】
いくつかの態様は、上記ガラス組成物の密度が２．２５ｇ／ｃｍ３以上かつ２．７５ｇ／ｃｍ３以下である、上述の態様のいずれかのガラス物品を含む。
【００８６】
いくつかの態様は、１３重量％＜［重量％Ｌｉ２Ｏ＋重量％Ｎａ２Ｏ＋重量％Ｋ２Ｏ］＜３１重量％である、上述の態様のいずれかのガラス物品を含む。
【００８７】
本明細書で開示される様々な実施形態は、いずれの順列で組み合わせることができる。
【００８８】
上述の「発明の概要」及び以下の「発明を実施するための形態」はいずれも単なる例であり、請求対象の主題の性質及び特徴を理解するための概観又は枠組みを提供することを目的としていることを理解されたい。添付の図面は、更なる理解を提供するために含まれており、本明細書に組み込まれて本明細書の一部を構成する。これらの図面は１つ以上の実施形態を図示しており、本説明と併せて、これらの様々な実施形態の原理及び動作を説明する役割を果たす。
【図面の簡単な説明】
【００８９】
【図１】本明細書で図示及び説明される１つ以上の実施形態による、ある例示的なガラス製造装置の概略図
【図２】本明細書で図示及び説明される１つ以上の実施形態による、合計改質因子陽イオン電場強度（Ｘ軸）の関数としての、測定されたＣＴＥ（Ｙ軸；値×１０−７／℃）のプロット
【図３】本明細書で図示及び説明される１つ以上の実施形態による、合計改質因子陽イオン電場強度（Ｘ軸）の関数としての、測定されたＣＴＥ（Ｙ軸；値×１０−７／℃）のプロット
【図４】本明細書で図示及び説明される１つ以上の実施形態による、例示的なガラス組成物に関する、予測ＣＴＥ（Ｘ軸；値×１０−７／℃）の関数としての、測定されたＣＴＥ（Ｙ軸；値×１０−７／℃）のプロット
【図５】本明細書で図示及び説明される１つ以上の実施形態による、例示的なガラス組成物に関する、予測ヤング率（Ｘ軸；ＧＰａ）の関数としての、測定されたヤング率（Ｙ軸；ＧＰａ）のプロット
【図６】本明細書で図示及び説明される１つ以上の実施形態による、異なる例示的なガラス組成物に関する、予測ＣＴＥ（Ｘ軸；値×１０−７／℃）の関数としての、測定されたＣＴＥ（Ｙ軸；値×１０−７／℃）のプロット
【図７】本明細書で図示及び説明される１つ以上の実施形態による、異なる例示的なガラス組成物に関する、予測ヤング率（Ｘ軸；ＧＰａ）の関数としての、測定されたヤング率（Ｙ軸；ＧＰａ）のプロット
【図８】本明細書で図示及び説明される１つ以上の実施形態による、例示的なガラス組成物に関する、予測ＣＴＥ（Ｘ軸；値×１０−７／℃）の関数としての、測定されたＣＴＥ（Ｙ軸；値×１０−７／℃）のプロット
【図９】本明細書で図示及び説明される１つ以上の実施形態による、例示的なガラス組成物に関する、予測ヤング率（Ｘ軸；ＧＰａ）の関数としての、測定されたヤング率（Ｙ軸；ＧＰａ）のプロット
【図１０】本明細書で図示及び説明される１つ以上の実施形態による、例示的なガラス組成物に関する、２０℃〜３００℃にわたる、予測ＣＴＥ（Ｘ軸；値×１０−７／℃）の関数としての、測定されたＣＴＥ（Ｙ軸；値×１０−７／℃）のプロット
【図１１】本明細書で図示及び説明される１つ以上の実施形態による、例示的なガラス組成物に関する、２０℃〜３９０℃にわたる、予測ＣＴＥ（Ｘ軸；値×１０−７／℃）の関数としての、測定されたＣＴＥ（Ｙ軸；値×１０−７／℃）のプロット
【図１２】本明細書で図示及び説明される１つ以上の実施形態による、例示的なガラス組成物に関する、２０℃〜３００℃にわたる、予測ＣＴＥ（Ｘ軸；値×１０−７／℃）の関数としての、測定されたＣＴＥ（Ｙ軸；値×１０−７／℃）のプロット
【図１３】本明細書で図示及び説明される１つ以上の実施形態による、例示的なガラス組成物に関する、２０℃〜３９０℃にわたる、予測ＣＴＥ（Ｘ軸；値×１０−７／℃）の関数としての、測定されたＣＴＥ（Ｙ軸；値×１０−７／℃）のプロット
【図１４】本明細書で図示及び説明される１つ以上の実施形態による、例示的なガラス組成物に関する、２０℃〜３００℃にわたる、予測ＣＴＥ（Ｘ軸；値×１０−７／℃）の関数としての、測定されたＣＴＥ（Ｙ軸；値×１０−７／℃）のプロット
【図１５】本明細書で図示及び説明される１つ以上の実施形態による、例示的なガラス組成物に関する、２０℃〜３９０℃にわたる、予測ＣＴＥ（Ｘ軸；値×１０−７／℃）の関数としての、測定されたＣＴＥ（Ｙ軸；値×１０−７／℃）のプロット
【図１６】本明細書で図示及び説明される１つ以上の実施形態による、フッ素を用いずに作製された同じガラスのＣＴＥ（Ｘ軸；値×１０−７／℃）に対する、フッ素を含有するいくつかのガラスの測定されたＣＴＥ（Ｙ軸；値×１０−７／℃）のプロット
【図１７】本明細書で図示及び説明される１つ以上の実施形態による、フッ素を用いずに作製された同じガラスの測定された弾性率（Ｘ軸；ＧＰａを単位とする値）に対する、フッ素を含有するいくつかのガラスの測定された弾性率（Ｙ軸；ＧＰａを単位とする値）のプロット
【図１８】本明細書で図示及び説明される１つ以上の実施形態による、１．３重量％のフッ素を含む同じガラス組成物、及び標準製造ガラスＱＥと比較した、２つのフッ素非含有製造ガラスＨＳ５．１及びＨＳ５．９に関する温度（Ｘ軸；℃を単位とする値）に対する対数粘度（Ｙ軸；ポアズを単位とする値）のプロット
【図１９】本明細書で図示及び説明される１つ以上の実施形態による、例示的なフッ素含有ガラス組成物に関する、測定されたＣＴＥ（Ｘ軸；値×１０−７／℃）に対する予測ＣＴＥ（Ｙ軸；値×１０−７／℃）のプロット
【図２０】本明細書で図示及び説明される１つ以上の実施形態による、例示的なフッ素含有ガラス組成物に関する、測定されたＣＴＥ（Ｘ軸；値×１０−７／℃）に対する予測ＣＴＥ（Ｙ軸；値×１０−７／℃）のプロット
【図２１】本明細書で図示及び説明される１つ以上の実施形態による、例示的なフッ素含有ガラス組成物に関する、測定されたＣＴＥ（Ｘ軸；値×１０−７／℃）に対する予測ＣＴＥ（Ｙ軸；値×１０−７／℃）のプロット
【図２２】本明細書で図示及び説明される１つ以上の実施形態による、例示的なフッ素含有ガラス組成物に関する、測定されたＣＴＥ（Ｘ軸；値×１０−７／℃）に対する予測ＣＴＥ（Ｙ軸；値×１０−７／℃）のプロット
【図２３】本明細書で図示及び説明される１つ以上の実施形態による、例示的なフッ素含有ガラス組成物に関する、測定されたヤング率（Ｘ軸；ＧＰａ）に対する予測ヤング率（Ｙ軸；ＧＰａ）のプロット
【図２４】本明細書で図示及び説明される１つ以上の実施形態による、例示的なフッ素含有ガラス組成物に関する、測定されたヤング率（Ｘ軸；ＧＰａ）に対する予測ヤング率（Ｙ軸；ＧＰａ）のプロット
【図２５】本明細書で図示及び説明される１つ以上の実施形態による、例示的なフッ素含有ガラス組成物に関する、測定されたヤング率（Ｘ軸；ＧＰａ）に対する予測ヤング率（Ｙ軸；ＧＰａ）のプロット
【図２６】本明細書で図示及び説明される１つ以上の実施形態による、例示的なフッ素含有ガラス組成物に関する、測定されたヤング率（Ｘ軸；ＧＰａ）に対する、別のモデルを用いた予測ヤング率（Ｙ軸；ＧＰａ）のプロット
【図２７】本明細書で図示及び説明される１つ以上の実施形態による、例示的なフッ素含有ガラス組成物に関する、測定されたヤング率（Ｘ軸；ＧＰａ）に対する、別のモデルを用いた予測ヤング率（Ｙ軸；ＧＰａ）のプロット
【発明を実施するための形態】
【００９０】
これより、目標熱膨張係数ＣＴＥＴを有するガラス物品の製造方法の様々な実施形態について詳細に言及する。これらの実施形態は添付の図面に図示されている。可能な限り、図面全体を通して、同一又は同様の部品を指すために同一の参照番号を使用する。図面中の構成要素は必ずしも縮尺が正確ではなく、実施形態の原理を例示するために強調が施される。
【００９１】
用語「ガラス（ｇｌａｓｓ）」及び「ガラス組成物（ｇｌａｓｓ  ｃｏｍｐｏｓｉｔｉｏｎ）」は、ガラス材料及びガラスセラミック材料の両方を包含する。というのは、これらの材料のクラスはいずれも一般に理解されているためである。同様に、用語「ガラス構造（ｇｌａｓｓ  ｓｔｒｕｃｔｕｒｅ）」は、ガラスを含む構造を包含する。
【００９２】
用語「熱膨張係数（ｃｏｅｆｆｉｃｉｅｎｔ  ｏｆ  ｔｈｅｒｍａｌ  ｅｘｐａｎｓｉｏｎ）」又はＣＴＥは、ＡＳＴＭ  Ｅ２２８に従って決定される、特定の温度範囲にわたる平均ＣＴＥである。特段の記載がない限り、上記温度範囲は約２０℃〜約２６０℃である。
【００９３】
基板の弾性率（ヤング率とも呼ばれる）は、ギガパスカル（ＧＰａ）を単位として提供される。基板の弾性率は、基板のバルク試料に対する共振超音波顕微鏡検査で決定される。
【００９４】
基板の密度は、基板の圧縮の程度の尺度であり、ｇ／ｃｍ３を単位として提供される。密度はＡＳＴＭ  Ｃ６９３に従って決定される。
【００９５】
２００ポアズ温度は、ガラス溶融物が２００ポアズの粘度を示す温度であり、℃を単位として提供される。この温度はＡＳＴＭ  Ｃ９６５に従って決定される。
【００９６】
基板の表面品質は、表面の平坦性又は粗度の数値記述であり、例えばＴＲＯＰＥＬ（登録商標）ＦＬＡＴＭＡＳＴＥＲ（登録商標）ＭＳＰ（Ｍｕｌｔｉ‐Ｓｕｒｆａｃｅ  Ｐｒｏｆｉｌｅｒ）を用いて決定される。
【００９７】
基板の屈折率は、該基板中の光の速度に対する真空中の光の速度の比率である。屈折率は比であるため、単位はない。屈折率は屈折計、例えばＢａｕｓｃｈ  ａｎｄ  Ｌｏｍｂ  Ｌｏｗ  Ｒａｎｇｅ  Ｐｒｅｃｉｓｉｏｎ  Ｒｅｆｒａｃｔｏｍｅｔｅｒ又はＭｅｔｒｉｃｏｎ  Ｐｒｉｓｍ  Ｃｏｕｐｌｅｒを用いて決定してよい。
【００９８】
基板の抵抗率は、電流の流れに対する、指定された材料の抵抗力の尺度であり、Ω・ｍを単位として提供される。抵抗率は、ＡＳＴＭ  Ｄ‐２５７及び／又はＡＳＴＭ  Ｄ‐６５７に従って決定してよい。
【００９９】
基板の縁部強度は、基板の破壊係数の尺度であり、ＭＰａを単位として提供される。縁部強度は、基板の４点曲げを実施することによって決定してよい。
【０１００】
溶融物の粘度は、流れに抵抗する単位面積あたりの力（ここで上記流れの中では、単位距離だけ離間した平行な複数の層が互いに対して単位速度を有する）によって測定される、内部摩擦の大きさを表現する量である。粘度は本明細書ではポアズを単位として提供され、ＡＳＴＭ  Ｃ９６５によって決定してよい。
【０１０１】
数値（範囲の端点を含む）は、本明細書では、用語「約（ａｂｏｕｔ）」、「およそ（ａｐｐｒｏｘｉｍａｔｅｌｙ）」等が前に付けられた概数として表現され得る。このような場合、他の実施形態は、その特定の数値を含む。ある数値が概数として表現されているかどうかに関わらず、本開示には：概数として表現されたもの；及び概数として表現されていないものという２つの実施形態が含まれる。更に、各範囲の端点は、他方の端点との関係でも、また他方の端点と独立しても、重要であることが理解されるだろう。
【０１０２】
構成成分の濃度は、特段の記載がない限り、酸化物ベースの重量パーセント（重量％）として指定される。
【０１０３】
用語「…から形成される（ｆｏｒｍｅｄ  ｆｒｏｍ）」は、「…を含む（ｃｏｍｐｒｉｓｅ）」、「…から本質的になる（ｃｏｎｓｉｓｔ  ｅｓｓｅｎｔｉａｌｌｙ  ｏｆ）」、又は「…からなる（ｃｏｎｓｉｓｔｓ  ｏｆ）」のうちの１つ以上を意味することができる。例えば、ある特定の材料から形成された構成部品は、この特定の材料を含む場合も、この特定の材料から本質的になる場合も、この特定の材料からなる場合もある。
【０１０４】
本明細書中で使用される方向に関する用語、例えば「上方（ｕｐ）」、「下方（ｄｏｗｎ）」、「右（ｒｉｇｈｔ）」、「左（ｌｅｆｔ）」、「前（ｆｒｏｎｔ）」、「後（ｂａｃｋ）」、「上部（ｔｏｐ）」、「底部（ｂｏｔｔｏｍ）」、「垂直（ｖｅｒｔｉｃａｌ）」、「水平（ｈｏｒｉｚｏｎｔａｌ）」は、図面を図示された状態で参照して使用されているだけであり、特段の記載がない限り、絶対的な配向を含意することを意図したものではない。
【０１０５】
特段の記載がない限り、本明細書に記載のいずれの方法が、そのステップを特定の順序で実施することを必要とするものとして解釈されること、及びいずれの装置について特定の配向が必要とされることは、全く意図されていない。従って、方法クレームが、その複数のステップが従うべき順序を実際に記載していない場合、あるいはいずれの装置クレームが、個々の構成部品に対して順序又は配向を実際に記載していない場合、あるいは特許請求の範囲若しくは明細書において、これらのステップが特定の順序に限定されるべきであること、又は装置の構成部品の特定の順序若しくは配向が必要となることが、具体的に記載されていない場合、順序又は配向が推定されることは、いかなる点でも一切意図されていない。これは：複数のステップの配置、動作フロー、構成部品の順序、又は構成部品の配向に関する論理の問題；文法的構成又は句読点から導出される明白な意味；及び本明細書に記載の実施形態の個数又はタイプを含む、解釈のためのいずれの非明示的根拠にも当てはまる。
【０１０６】
本明細書中で使用される場合、単数形「ある（ａ、ａｎ）」及び「上記（ｔｈｅ）」は、文脈によってそうでないことが明示されていない限り、複数の参照物を含む。従って例えば、「ある」構成部品に対する言及は、文脈によってそうでないことが明示されていない限り、２つ以上のこのような構成要素を有する態様を含む。また、単語「又は（ｏｒ）」は、前に「…のいずれか一方（ｅｉｔｈｅｒ）」（又は「又は」が排他的なものであることを明確に意味することを示す他の類似の語句、例えば「ｘ又はｙのうちの一方のみ（ｏｎｌｙ  ｏｎｅ  ｏｆ  ｘ  ｏｒ  ｙ）」等）が付けられていない場合、包括的なもの（例えば「ｘ又はｙ（ｘ  ｏｒ  ｙ）」は、ｘ及びｙのうちの一方又は両方を意味する）として解釈されるものとする。
【０１０７】
用語「及び／又は（ａｎｄ／ｏｒ）」もまた、包括的なもの（例えば「ｘ及び／又はｙ（ｘ  ａｎｄ／ｏｒ  ｙ）」はｘ及びｙのうちの一方又は両方を意味する）として解釈されるものとする。「及び／又は」又は「又は」が、３つ以上の項目の群に対して接続詞として使用される状況では、上記群は、１つの項目のみ、全ての項目、又はこれらの項目のいずれの組み合わせ若しくはこれらの項目のうちのいずれの個数を含むと解釈されるものとする。更に、本明細書及び特許請求の範囲で使用される、「有する（ｈａｖｅ、ｈａｖｉｎｇ）」、「含む（ｉｎｃｌｕｄｅ、ｉｎｃｌｕｄｉｎｇ）」等の用語は、用語「備える、含む（ｃｏｍｐｒｉｓｅ、ｃｏｍｐｒｉｓｉｎｇ）」と同義として解釈されるものとする。
【０１０８】
特段の記載がない限り、本明細書（特許請求の範囲を除く）で使用される、寸法、物理的特性等を表現するもの等の全ての数又は表現は、全ての場合において用語「およそ」で修飾されているものとして理解される。少なくとも、均等論の適用を特許請求の範囲に限定する試みとしてではなく、本明細書又は特許請求の範囲に記載されている、用語「およそ」で修飾された各数値パラメータは、記載されている有効桁数に照らして、通常の丸め手法を適用して解釈されるものとする。
【０１０９】
本明細書において、範囲は「約（ａｂｏｕｔ）」１つの特定の値から、及び／又は「約」別の特定の値までとして表すことができる。このような範囲が表されている場合、別の実施形態は、上記１つの特定の値から、及び／又は上記別の特定の値までを含む。同様に、先行語句「約」の使用によって、値が概数として表されている場合、上記特定の値は別の実施形態を形成することが理解されるだろう。更に、各範囲の端点は、他方の端点との関係でも、また他方の端点と独立しても、重要であることが理解されるだろう。
【０１１０】
図面は、正確な縮尺で描画された１つ以上の実施形態を図示するもの、及び／又は正確な縮尺で描画されていない１つ以上の実施形態を図示するものとして解釈されるものとする。即ち、図面は例えば：（ａ）正確な縮尺で描画された全ての特徴；（ｂ）正確な縮尺で描画されていない全ての特徴；又は（ｃ）正確な縮尺で描画された１つ以上の特徴、及び正確な縮尺で描画されていない１つ以上の特徴を示すものとして解釈され得る。従って図面は、図示されている特徴のうちのいずれの、単独での、又は互いに対する、サイズ、比率、及び／又は他の寸法を記述するためのサポートを提供する役割を果たすことができる。更に、このような全てのサイズ、比率、及び／又は寸法は、いずれの方向に０〜１００％可変であるものとして理解されるものとし、従ってこのような値、又はこのような値が形成できる全ての範囲若しくは部分範囲を記述する特許請求の範囲に対して、サポートを提供する。
【０１１１】
特許請求の範囲に記述される用語には、広く使用されている一般的な辞書及び／又は関連する技術用語辞書の見出し語、当業者が共通して理解する意味等を参照して決定される、その通常の慣用的な意味が与えられるものとし、ここで、以下の例外を条件として、これらのソースのうちのいずれの１つ又は組み合わせによって与えられる最も広い意味が、特許請求の範囲の用語に与えられる（例えば２つ以上の関連する辞書の見出し語を組み合わせて、見出し語の組み合わせの最も広い意味を提供する）ことになることが理解される：（ａ）ある用語が、その通常の慣用的な意味よりも拡張された様式で使用される場合、この用語には、その通常の慣用的な意味に加えて、追加の拡張的意味が与えられるものする；あるいは（ｂ）ある用語が、この用語が後ろに句「この文書で使用される際には、…を意味するものとする（ａｓ  ｕｓｅｄ  ｉｎ  ｔｈｉｓ  ｄｏｃｕｍｅｎｔ  ｓｈａｌｌ  ｍｅａｎ）」又は類似の語句（例えば「この用語は…を意味する（ｔｈｉｓ  ｔｅｒｍ  ｍｅａｎｓ）」、「この用語は…として定義される（ｔｈｉｓ  ｔｅｒｍ  ｉｓ  ｄｅｆｉｎｅｄ  ａｓ）」、「本開示の目的のために、この用語は…を意味するものとする（ｆｏｒ  ｔｈｅ  ｐｕｒｐｏｓｅｓ  ｏｆ  ｔｈｉｓ  ｄｉｓｃｌｏｓｕｒｅ  ｔｈｉｓ  ｔｅｒｍ  ｓｈａｌｌ  ｍｅａｎ）」等）を伴って記述されることによって、異なる意味を持つものとして明示的に定義されている場合。具体例への言及、「即ち（ｉ．ｅ．，）」の使用、単語「発明（ｉｎｖｅｎｔｉｏｎ）」の使用等は、例外（ｂ）を発動すること、又は記述されている特許請求の範囲の用語の範囲を他の様式で制限することを意図したものではない。例外（ｂ）が適用される状況以外では、本文書に含まれるいずれの内容も、特許請求の範囲の放棄又は否認とはみなされないものとする。
【０１１２】
半導体パッケージング業界では、異なる複数の製造業者が包括的なキャリア基板要件（即ちサイズ、形状等）を有しており、これらはある程度均一である。しかしながら、特性の仕様（即ち熱膨張係数、弾性率等）は製造業者毎、更には施設毎に異なっている場合がある。例えば半導体パッケージングプロセスの熱プロファイルは、特定の製造業者に固有である場合があり、その結果、この特定の熱プロファイルに合わせた熱特性、例えば熱膨張係数（ＣＴＥ）等を有するキャリア基板が必要になる。特定のＣＴＥ要件に加えて、ガラスキャリアは、特定の半導体パッケージング操作との併用に好適であると考えられる弾性率、粘度、表面品質、及び縁部強度要件といった特定の他の特性を有することも必要とされる場合がある。キャリア基板に関する広範な特性仕様は、異なる複数のパッケージング操作での使用に適合するキャリア基板の経済的かつ効率的な大量生産を求めているガラス基板の製造業者に、固有の課題を提示する。
【０１１３】
例えば半導体製造研究室は、半導体の広範な製作後加工を実施する必要がある場合がある。この加工は典型的には、半導体をキャリア基板上に置くステップと、これに続いて熱機械的ステップ及びリソグラフィステップを実施するステップを含む。これらのステップを用いて、金属接続、エポキシ成形コンパウンド、ハンダ付け等を付与できる。歴史的に、半導体パッケージング業界は、基板キャリアとしてポリマー材料を使用してきた。ポリマー材料は、ローエンドのチップのパッケージングには十分であったが、パッケージング加工温度におけるポリマーの固有の構造的不安定性のため、ハイエンド製品の製造には不十分であることが証明されている。
【０１１４】
この業界における最近のトレンドは、ガラスウェハ（直径２００ｍｍ／３００ｍｍ）又はパネル（５００ｍｍ×５００ｍｍ）を基板として使用することである。製造業者、及び製作後加工に含まれる特定のステップに応じて、キャリア基板は、製作後加工全体を通して様々な量の応力及び反りを受ける可能性があり、従って例えばカスタムＣＴＥ要件を有する。
【０１１５】
これらのカスタムＣＴＥ要件を満たすガラスを得るプロセスを簡略化するために、ガラス物品のライブラリを形成してよく、これらのガラス物品は、ある一定の範囲内の組成物を有する（即ち組成が類似している）ものの、該ライブラリ内の各物品間で異なる物理的特性を有する。類似の組成に関するこの特性の範囲によって、エンドユーザは、プロセスの検証にいくつかの例示的なガラスしか必要とならない場合に、ガラスの完全なバッチを特に生成する必要なしに、ある特定のガラス物品を選択及び試験して、このガラス物品を特定の用途に使用できるかどうかを決定できる。当然のことながら、半導体製造におけるＣＴＥ以外の様々な他の特性及び用途が考慮され、実現可能である。
【０１１６】
本明細書に記載の方法は、様々な製造業者が採用するプロセスに適合した組成物を含むキャリア基板の形成を促進しながら、該キャリア基板のＣＴＥを含む特性を、個々の製造業者の仕様を満たすように微調整できるようにする。具体的には、本明細書に記載のいくつかの実施形態は、ガラス物品の製造方法に関する。いくつかの実施形態では、上記方法は、第１のガラス組成物を溶融器中で溶融させるステップであって、上記第１のガラス組成物は複数のガラス構成成分の組み合わせを含む、ステップを含む。次に第２のガラス組成物を上記溶融器に供給してよい。この第２のガラス組成物は同一のガラス構成成分の組み合わせを有してよいが、少なくとも１つのガラス構成成分の濃度が、上記第１のガラス組成物中の同じ成分（「変動成分（ｖａｒｉｅｄ  ｃｏｍｐｏｎｅｎｔ）」と呼ばれる場合もある）の濃度とは異なる。いくつかの実施形態では、上記溶融器の内容物を溶融状態に維持したまま、少なくとも３つのガラス物品を上記溶融器からドロー加工してよい。これらの少なくとも３つのガラス物品は：（１）上記第１のガラス組成物から形成された第１のガラス物品；（２）上記第１のガラス組成物及び第２のガラス組成物のいずれからなるものでもなく、また上記第２のガラス組成物の供給と同時に、又は何らかの異なる時点においてドロー加工してよい、少なくとも１つの中間ガラス物品；並びに（３）上記第１のガラス組成物とは異なり、かつ上記第２のガラス組成物とは同一であっても異なっていてもよい組成物からなる、最終ガラス物品を含んでよい。上記少なくとも１つの中間ガラス物品中の上記少なくとも１つの成分の上記濃度は、上記第１のガラス組成物中の上記少なくとも１つの成分の濃度と、上記第２のガラス組成物中の上記少なくとも１つの成分の濃度との間となり得る。上記第１のガラス物品は、ある特性のセットに関して第１の値のセットを有してよい。上記最終ガラス物品は、同じ特性のセットに関して、上記第１の値のセットとは異なる第２の値のセットを有してよい。上記少なくとも１つの中間ガラス物品は、上記特性のセットに関して、上記第１の値のセットと上記第２の値のセットとの間の、中間の値のセットを有してよい。
【０１１７】
当然のことながら、２つ以上の第２のガラス組成物を上記溶融器に追加してよい。例えば上記方法は、第３のガラス組成物を上記溶融器に供給するステップを更に含んでよい。この第３のガラス組成物は、同じガラス構成成分の組み合わせを含んでよいが、上述の第２のガラス組成物と同様、少なくとも１つのガラス構成成分の濃度が、上記第１のガラス組成物及び上記第２のガラス組成物の両方における濃度とは異なってよい。そして上記方法は更に、上記溶融器の内容物を溶融状態に維持したまま、少なくとも１つの追加の第１のガラス物品と、追加の最終ガラス物品とを、上記溶融器からドロー加工するステップを含んでよい。上記追加の第１のガラス物品は、上記と同じ特性のセットに関して追加の第１の値のセットを有してよく、上記追加の最終ガラス物品は、上記と同じ特性のセットに関して追加の最終的な値のセットを有してよい。
【０１１８】
いくつかの実施形態では、上記第１のガラス組成物中の上記変動成分の濃度は、上記第２のガラス組成物中での濃度と２重量％以下だけ異なっていてよい。例えば、上記第１のガラス組成物中の上記変動成分の濃度は、上記第２のガラス組成物中での濃度と、１．９重量％以下、１．８重量％以下、１．７重量％以下、１．６重量％以下、１．５重量％以下、１．４重量％以下、１．３重量％以下、１．２重量％以下、１．１重量％以下、１重量％以下、０．９重量％以下、０．８重量％以下、０．７重量％以下、０．６重量％以下、０．５重量％以下、０．４重量％以下、０．３重量％以下、０．２重量％以下、０．１重量％以下、又はこれらのいずれの小数部分だけ異なっていてよい。更に、上記第１のガラス組成物の全ての成分の濃度が、上記第２のガラス組成物中での濃度と異なっていてよく、又は１つを除く全ての成分の濃度が、上記第１のガラス組成物中に存在する濃度を保持していてもよい。従って、上記第１のガラス組成物の１つの成分、２つの成分、３つの成分、…、最大で全ての成分の濃度が、上記第２のガラス組成物中での濃度と異なっていてよい。
【０１１９】
上記第１のガラス組成物と上記第２のガラス組成物との間で濃度が異なっていてよい少なくとも１つの成分、即ち変動成分は、構成成分のうちのいずれであってもよい。例示的な変動成分としては、限定するものではないが、ＳｉＯ２、Ａｌ２Ｏ３、Ｂ２Ｏ３、Ｎａ２Ｏ、ＭｇＯ、ＣａＯ、ＡｌＦ３、及びＳｂ２Ｏ３が挙げられる。一実施形態では、変動成分はＡｌＦ３である。いくつかの実施形態ではＡｌＦ３は存在しない（０重量％）場合があるが、他の実施形態では、０重量％超かつ約１．５重量％以下だけ存在してよい。更なる実施形態では、ＡｌＦ３は、０．５重量％以上かつ約１．５重量％以下だけ存在してよい。
【０１２０】
上述のように、上記第１のガラス物品は、ある特性のセットに関して第１の値のセットを有してよく、上記最終ガラス物品は第２の値のセットを有してよく、上記少なくとも１つの中間ガラス物品は中間の値のセットを有してよい。このような特性としては、限定するものではないが、ＣＴＥ、ヤング率、密度、２００ポアズ温度、表面品質、屈折率、抵抗率、及び縁部強度が挙げられる。いくつかの実施形態では、上記第１のガラス物品のＣＴＥは、上記最終ガラス物品のＣＴＥから±７．５×１０−７／℃以内だけ異なっていてよい。第３のガラス組成物が溶融器に追加されるいくつかの実施形態では、上記第１のガラス物品のＣＴＥは、上記追加の最終ガラス物品のＣＴＥから±１５×１０−７／℃以内だけ異なっていてよい。同じ又は異なる実施形態において、上記第１のガラス物品の屈折率は、上記最終ガラス物品の屈折率から±０．０１以下だけ異なっていてよい。
【０１２１】
特定の特性は、全てのガラス物品のドロー加工を含む本方法を通して略不変のままであってよい。例えばいくつかの実施形態では、溶融器内での組成物の粘度は、上記少なくとも３つのガラス物品のドロー加工中、２５ポアズ以下だけ変化し得る。同じ又は異なる実施形態において、溶融器内でのガラス混合物の２００ポアズ温度は、１５００℃以下であってよい。２つ以上の第２のガラス組成物、例えば第３のガラス組成物を溶融器に追加したときにも、同様の効果が観察され得る。
【０１２２】
いくつかの実施形態では、特性のセットのうちの１つの特性の値だけが、第１のガラス物品、最終ガラス物品、及び中間ガラス物品の間で異なる。他の実施形態では、全てのこのような値が異なる。更なる実施形態では、特性のセットのうちの、１個の特性から全ての特性までのいずれの個数の特性の値が、第１のガラス物品、最終ガラス物品、及び中間ガラス物品の間で異なっていてよい。
【０１２３】
いくつかの実施形態では、２つ以上の特性の値の、第１のガラス物品、最終ガラス物品、及び中間ガラス物品の間での差が、同程度でない場合がある。例えば、ある特性の値が、別の特性の値に比べてはるかに大きな程度で異なっている場合がある。いくつかの実施形態では、例えば、第１のガラス物品のＣＴＥの百分率としての、少なくとも１つの中間ガラス物品のＣＴＥと第１のガラス物品のＣＴＥとの間の差は、第１のガラス物品のヤング率の百分率としての、少なくとも１つの中間ガラス物品のヤング率と第１のガラス物品のヤング率との間の差よりも大きくてよい。２つ以上の第２のガラス組成物、例えば第３のガラス組成物を溶融器に追加したときにも、同様の効果が観察され得る。
【０１２４】
製造されるガラス物品の形状は特に限定されない。例示的な形状としては、限定するものではないが、ガラスブールが挙げられる。異なる固有のガラス組成物を含むいずれの個数のガラス物品を、溶融器からドロー加工できる。例えば数百個、更には数千個のガラス物品をドロー加工できる。ドロー加工する個数はより少なくてもよい。例えば少なくとも５個のガラス物品、即ち１個の第１のガラス物品、１個の最終ガラス物品、及び３個の中間ガラス物品をドロー加工してよい。同じ又は異なる実施形態において、少なくとも１０個のガラス物品、即ち少なくとも８個の中間ガラス物品をドロー加工してよい。同様に、同じ又は異なる実施形態において、少なくとも２０個のガラス物品、即ち少なくとも１８個の中間ガラス物品をドロー加工してよい。同様に、同じ又は異なる実施形態において、少なくとも３０個のガラス物品、即ち少なくとも２８個の中間ガラス物品をドロー加工してよい。２つ以上の第２のガラス組成物、例えば第３のガラス組成物を溶融器に追加したときにも、同様の個数のガラス物品をドロー加工できるが、当然のことながら、このような条件下では更に多数のガラス物品をドロー加工できる。第１のガラス組成物と第２のガラス組成物との間で少なくとも１つの成分の濃度が変化しているため、ドロー加工されるガラス組成物は、第１のガラス組成物から第２のガラス組成物へと、時間の経過と共にゆっくりと変化する。各中間物品を、異なる時点においてドロー加工してよい。従って各中間物品は、第１のガラス組成物中での上記少なくとも１つのガラス構成成分の濃度と第２のガラス組成物中での上記少なくとも１つのガラス構成成分の濃度との間の、上記少なくとも１つのガラス構成成分の異なる濃度を有する。２つの中間物品を同時にドロー加工すると、組成の差はわずかとなり得る。時間が経過するほど、組成の差はより顕著になり得る。
【０１２５】
ここで図１を参照すると、溶融ガラスからガラス物品のライブラリを形成するための例示的なガラス製造装置１００が、本明細書に記載の１つ以上の実施形態に従って概略図で示されている。ガラス製造装置１００は、溶融用容器１、清澄用容器３、混合用容器４、送達用容器８、及び成形用容器１０を含む。ガラスバッチ材料は、矢印２によって示されているように溶融用容器１に導入される。バッチ酸化物を含む上記バッチ材料を溶融させて、溶融ガラス６を形成する。溶融用容器１は、バッチ材料を溶融させるための加熱素子（図示せず）を含んでよい。清澄用容器３は、溶融用容器１から溶融ガラス６を受け取り、溶融ガラス６から気泡を除去する、高温加工エリアを有する。清澄用容器３は接続チューブ５によって混合用容器４に流体接続される。即ち、清澄用容器３から混合用容器４へと流れる溶融ガラスは、接続チューブ５を通って流れる。そして混合用容器４は接続チューブ７によって送達用容器８に流体接続され、従って混合用容器４から送達用容器８へと流れる溶融ガラスは、接続チューブ７を通って流れる。
【０１２６】
送達用容器８は、下降管９を通して成形用容器１０へと溶融ガラス６を供給する。送達用容器８は、ガラスを加熱する、及び／又は溶融状態に維持するための、加熱素子（図示せず）を含んでよい。いくつかの実施形態では、送達用容器８は溶融ガラスを冷却及び調質して、ガラスを成形用容器１０に供給する前にガラスの粘度を上昇させることができる。成形用容器１０は例えば、フュージョンドローデバイス、スロットドローデバイス、又は鋳型であってよい。得られるガラス物品の形状は、採用される特定の成形用容器１０に応じて様々となる。しかしながらいくつかの実施形態では、成形用容器１０から得られるガラス物品は、ガラスブールの形状であってよく、その後これをガラスプレートに成形できる。溶融器内の組成物を変化させると、得られるガラス物品は、各ガラス物品のわずかに異なる組成によって、異なる特性を示す。
【０１２７】
本明細書に記載の方法のある便利な用途は、ベースガラス組成に変更を加えることによって達成できるある範囲の目標ＣＴＥＴを有する、ガラス物品のライブラリの製造である。いくつかの実施形態では、上記方法は、溶融ベースガラス組成物中の、第１の陽イオン電場強度を有するある量の第１のアルカリ土類成分又は第１のアルカリ成分を、第１の陽イオン電場強度とは異なる第２の陽イオン電場強度を有する、ある量の第２のアルカリ土類成分又は第２のアルカリ成分で置換するステップを含む。理論によって束縛されるものではないが、酸化物ガラスのＣＴＥは、陽イオンと酸素ネットワークとの間の結合の強度に依存すると考えられる。従ってガラスの全体的な陽イオン電場強度の調整は、以下で更に詳細に説明されるように、得られるガラス物品のＣＴＥの変更を効果的に推進できる。
【０１２８】
本明細書に記載のいくつかの実施形態では、溶融用容器１に追加する様々なバッチ酸化物の量を調整し、１つ以上のバッチ酸化物を異なるバッチ酸化物で置換することによって、ガラス物品のＣＴＥを選択的に修正、又は「微調整（ｔｕｎｅ）」できる。本明細書中で使用される場合、用語「置換する（ｒｅｐｌａｃｅ）」は、あるバッチ酸化物の量を減少させ、更にはガラス組成物から排除して、異なるバッチ酸化物をガラス組成物に追加する、又はその量を増大させることを意味する。ガラス製造プロセスが連続法である実施形態では、あるバッチ酸化物を別のバッチ酸化物で置換することは、時間の経過と共に、置換対象のバッチ酸化物が減少するか、又は溶融用容器１中の溶融ガラス組成物から排除されるように、ある量の上記別のバッチ酸化物を溶融用容器１に追加し、更なる量の置換対象のバッチ酸化物を追加しないことを含んでよい。従って、置換対象の１つ以上バッチ酸化物は、溶融用容器１に導入されたガラスバッチ酸化物中で置換でき、最終的に溶融ガラス６となることができる。
【０１２９】
いくつかの実施形態では、溶融ベースガラス組成物中のある量の１つ以上のバッチ酸化物（例えば、第１の陽イオン電場強度を有する第１のアルカリ土類成分又は第１のアルカリ成分）を、ある量の異なるバッチ酸化物（例えば第１の陽イオン電場強度とは異なる第２の陽イオン電場強度を有する第２のアルカリ土類成分又は第２のアルカリ成分）で置換して、ガラス組成物に関する全体的な陽イオン電場強度を修正することによって、目標熱膨張係数ＣＴＥＴを達成してよい。即ち、ガラス組成物の熱膨張係数が、ガラス組成物の全体的な陽イオン電場強度に関連することが決定された。例えば目標ＣＴＥＴがベースガラスの熱膨張係数ＣＴＥＢよりも高い場合、目標ＣＴＥＴを達成するためにガラス組成物の全体的な陽イオン電場強度を低下させる必要があり、一方、目標ＣＴＥＴがベースガラスの熱膨張係数ＣＴＥＢよりも低い場合、目標ＣＴＥＴを達成するためにガラス組成物の全体的な陽イオン電場強度を上昇させる必要がある。本明細書中で使用される場合、用語「ベースガラス（ｂａｓｅ  ｇｌａｓｓ）」及び「ベースガラス組成物（ｂａｓｅ  ｇｌａｓｓ  ｃｏｍｐｏｓｉｔｉｏｎ）」は、改質前の初期ベースガラス組成物を指す。ベースガラス組成物は、「第１のガラス組成物（ｆｉｒｓｔ  ｇｌａｓｓ  ｃｏｍｐｏｓｉｔｉｏｎ）」と呼ばれる場合もある。結果として得られる、又は改質されたベースガラス組成物は、本明細書中では「改質済みガラス（ｍｏｄｉｆｉｅｄ  ｇｌａｓｓ）」又は「改質済みガラス組成物（ｍｏｄｉｆｉｅｄ  ｇｌａｓｓ  ｃｏｍｐｏｓｉｔｉｏｎ）」と呼ばれる。改質済みガラス組成物は、「第２のガラス組成物（ｓｅｃｏｎｄ  ｇｌａｓｓ  ｃｏｍｐｏｓｉｔｉｏｎ）」及び「第３のガラス組成物（ｔｈｉｒｄ  ｇｌａｓｓ  ｃｏｍｐｏｓｉｔｉｏｎ）」と呼ばれる場合もある。
【０１３０】
陽イオンの陽イオン電場強度はＺ／ｒ２として表すことができ、ここでＺは陽イオンの電荷（単位なし）であり、ｒは陽イオンの半径（単位：オングストローム）である。ガラス組成物の全体的な陽イオン電場強度は、以下のようにして計算される：まず、特定の酸化物のモル分率を計算する。本出願の目的のために、全体的な陽イオン電場強度の計算においては以下の酸化物のみを考慮する：ＳｉＯ２、Ｎａ２Ｏ、ＣａＯ、ＭｇＯ、Ａｌ２Ｏ３、Ｋ２Ｏ、Ｌｉ２Ｏ、及びＺｎＯ。次に、陽イオン／分子の個数と上記モル分率及び各陽イオンの電場強度とを乗算し、全体的な陽イオン電場強度に対する各酸化物からの寄与を得る。全体的な陽イオン電場強度は、各酸化物の寄与の合計である。表１は、バッチ酸化物に含まれ得る様々な陽イオンの陽イオン電場強度値を提供する。
【０１３１】
【表１】
2021535058.tif 000003
【０１３２】
これらのガラスを硬化させる１つの方法は、イオン交換による硬化である。図２及び３は、合計改質因子陽イオン電場強度（Ｘ軸）の関数としての、測定されたＣＴＥ（Ｙ軸；値×１０−７／℃）の例示的なプロットである。図２及び３のＲ２値から理解できるように、ＣＴＥは合計改質因子陽イオン電場強度と強く相関している。この例では、ＭｇＯをＮａ２Ｏ及びＣａＯにイオン交換すると、ＣＴＥは約４５×１０−７／℃〜約６５×１０−７／℃となり、電場強度の上昇がＣＴＥの低下と関連する。同様に、ＭｇＯ及びＣａＯをＫ２Ｏにイオン交換すると、ＣＴＥは約８０×１０−７／℃〜約１００×１０−７／℃となり、電場強度の上昇がＣＴＥの低下と関連する。
【０１３３】
ガラス組成物に関して望ましい全体的な陽イオン電場強度（従って目標ＣＴＥＴ）を達成するために、バッチ酸化物中のある量の第１のアルカリ土類成分を、ある量の第２のアルカリ土類成分で置換でき、バッチ酸化物中のある量の第１のアルカリ成分を、ある量の第２のアルカリ成分で置換でき、バッチ酸化物中のある量のアルカリ土類成分を、ある量のアルカリ成分で置換でき、又はバッチ酸化物中のある量のアルカリ成分を、ある量のアルカリ土類成分で置換できる。いくつかの実施形態では、ある量のいずれの成分を、ある量の他のいずれの成分で置換してよい。
【０１３４】
例えば、目標ＣＴＥＴがベースガラスＣＴＥＢよりも高い場合、いくつかの実施形態では、ベースガラス組成物中のある量の第１のアルカリ土類成分を、この第１のアルカリ土類成分の陽イオン電場強度より低い陽イオン電場強度を有する、ある量のアルカリ成分で、又はある量の第２のアルカリ土類成分で、置換してよい。いくつかの実施形態では、ベースガラス組成物中のある量の第１のアルカリ成分を、この第１のアルカリ成分の陽イオン電場強度より低い陽イオン電場強度を有する、ある量の第２のアルカリ成分で、置換してよい。例えばいくつかの実施形態では、ある量のＭｇＯをある量のＮａ２Ｏで置換する。
【０１３５】
別の例として、目標ＣＴＥＴがベースガラスＣＴＥＢよりも低い場合、いくつかの実施形態では、ベースガラス組成物中のある量の第１のアルカリ成分を、この第１のアルカリ成分の陽イオン電場強度より高い陽イオン電場強度を有する、ある量のアルカリ土類成分で、又はある量の第２のアルカリ成分で、置換してよい。いくつかの実施形態では、ベースガラス組成物中のある量の第１のアルカリ土類成分を、この第１のアルカリ土類成分の陽イオン電場強度より高い陽イオン電場強度を有する、ある量の第２のアルカリ土類成分で、置換してよい。例えばいくつかの実施形態では、ある量のＮａ２Ｏをある量のＭｇＯで置換する。
【０１３６】
実施形態では、置換対象となるある量の１つ以上のバッチ成分は、線形モデル化を含むがこれに限定されない数学的モデル化を用いて、目標ＣＴＥＴに基づいて決定できる。使用される特定のモデルは実施形態に依存し、ベースガラス組成、及びＣＴＥを測定する温度範囲を含む、複数の因子に応じて変化し得る。従って実施形態では、上記方法は：ベースガラス組成物を溶融させるステップ；上記ベースガラス組成物からガラス物品を形成するステップ；上記ベースガラス組成物を改質して、２つ以上の改質済みベースガラス組成物を形成するステップ；各上記改質済みベースガラス組成物からガラス物品を形成するステップ；上記ベースガラス組成物及び上記改質済みベースガラス組成物から作製された各上記ガラス物品のＣＴＥを測定するステップ；並びに上記ガラス物品の測定されたＣＴＥ、及び上記ガラス物品のガラス組成に基づいて、線形回帰を展開するステップを含む。この線形回帰分析に使用されるガラス組成物の個数は、特定の実施形態に応じて変化し得る。しかしながら、採用されるガラス組成物の個数は、意味のある線形回帰分析を得るために十分なものでなければならないことを理解されたい。
【０１３７】
ベースガラス組成物は、多数の好適なガラス組成物のうちのいずれの１つであってよい。例えばベースガラス組成物は、アルカリボロアルミノシリケートガラス組成物、アルカリ土類ボロアルミノシリケートガラス組成物、亜鉛ボロアルミノシリケートガラス組成物等であってよい。ガラス組成物は：ある特定の温度における、若しくは温度の範囲（例えば０℃〜４００℃、０℃〜３００℃、０℃〜２６０℃、２０℃〜３００℃、若しくは２０℃〜２６０℃）にわたる、そのＣＴＥ；その密度；そのヤング率；その２００ポアズ温度；又はガラス物品の加工若しくは使用のために必要となり得る他の特性に基づいて選択してよい。２００ポアズ温度は、ガラスの粘度が２００ポアズとなる最低温度であり、十分に溶融したガラスの最低温度の指標である。
【０１３８】
ガラス組成物は一般に、ＳｉＯ２、Ａｌ２Ｏ３、少なくとも１つのアルカリ土類酸化物及び／又はアルカリ酸化物、例えばＮａ２Ｏ及びＫ２Ｏの組み合わせを含んでよい。いくつかの実施形態では、ガラス組成物は更に、少量の１つ以上の酸化物、例えば限定するものではないがＳｎＯ２、Ｓｂ２Ｏ３、ＺｒＯ２、ＺｎＯ等を含んでよい。これらの成分は、清澄剤として、及び／又はガラス組成物のＣＴＥを更に修正するために、添加してよい。
【０１３９】
実施形態では、ガラス組成物は一般に、３５重量％以上かつ７５重量％以下の量のＳｉＯ２を含む。ＳｉＯ２の含有量が低すぎると、好適な耐衝撃性を有する結晶化ガラスを得るのが困難になる。他方で、ＳｉＯ２の含有量が高すぎると、ガラスの溶融性能が低下して粘度が上昇するため、ガラスの成形が困難になる。いくつかの実施形態では、ＳｉＯ２はガラス組成物中に、６０重量％以上かつ６５重量％以下、５６重量％以上かつ６６重量％以下、４５重量％以上かつ５５重量％以下、３５重量％以上かつ４８重量％以下、３５重量％以上、又は４５重量％以上の量で存在する。
【０１４０】
ガラス組成物はＡｌ２Ｏ３も含んでよい。Ａｌ２Ｏ３は、ガラス組成物中に存在するアルカリ酸化物、例えばＮａ２Ｏ等と組み合わされて、イオン交換による強化に対する感受性が向上する。更にＡｌ２Ｏ３の量を増大させると、ガラスの軟化点も上昇する可能性があり、これによりガラスの成形性が低下する。本明細書に記載のガラス組成物は、１．５重量％以上かつ２７重量％以下、１．５重量％以上かつ５重量％以下、８重量％以上かつ１５重量％以下、１０重量％以上かつ１５重量％以下、９．５重量％以上かつ１２重量％以下、１７重量％以上かつ２０重量％以下、又は２２重量％以上かつ２７重量％以下の量のＡｌ２Ｏ３を含んでよい。
【０１４１】
本明細書に記載のいくつかの実施形態では、ガラス物品が形成されるガラス組成物中のホウ素濃度はフラックスであり、これをガラス組成物に添加すると、粘度‐温度曲線の勾配を低減し、また曲線全体を下方に下げることによって、ガラスの成形性を改善し、ガラスを軟化させることができる。実施形態では、ガラス組成物は、０重量％以上のＢ２Ｏ３かつ２重量％以下のＢ２Ｏ３、２重量％以上かつ４重量％以下のＢ２Ｏ３、８重量％以上かつ１０重量％以下のＢ２Ｏ３、又は１０重量％以上かつ１５重量％以下のＢ２Ｏ３を含む。いくつかの実施形態では、ガラス組成物は、ホウ素及びホウ素含有化合物を含まなくてよい。
【０１４２】
ガラス組成物の実施形態は更に、１つ以上のアルカリ酸化物（例えばＮａ２Ｏ、Ｋ２Ｏ、Ｌｉ２Ｏ等）を含んでよい。上記アルカリ酸化物は、ガラス組成物の溶融を促進し、２００ポアズ温度を低下させ、ガラスの軟化点を低下させることによって、ガラス組成物中のＳｉＯ２及び／又はＡｌ２Ｏ３の濃度が比較的高いことによる軟化点の上昇を相殺する。上記アルカリ酸化物はまた、ガラス組成物の耐化学性の改善、及びＣＴＥの望ましい値への微調整を支援する。上記アルカリ酸化物は一般に、ガラス組成物中に６重量％以上かつ４０重量％以下の量で存在する。いくつかの実施形態では、アルカリ酸化物の量は、６重量％以上かつ２８重量％以下、８重量％以上かつ２３重量％以下、９重量％以上かつ１７重量％以下、又は１重量％以上かつ８重量％以下であってよい。本明細書に記載の全てのガラス組成物において、アルカリ酸化物は少なくともＮａ２Ｏ及びＫ２Ｏを含む。いくつかの実施形態では、アルカリ酸化物は更にＬｉ２Ｏを含む。
【０１４３】
望ましいＣＴＥを達成するために、ガラス組成物の実施形態は、１重量％以上かつ１８重量％以下、６重量％以上かつ１８重量％以下、０重量％以上かつ８重量％以下、０重量％以上かつ５重量％以下、又は１重量％以上かつ８重量％以下の量のＮａ２Ｏを含む。
【０１４４】
ガラス中のＫ２Ｏの濃度もまた、ガラス組成物のＣＴＥに影響を及ぼす。従っていくつかの実施形態では、Ｋ２Ｏの量は、０重量％以上かつ１４重量％以下、０重量％以上かつ１０重量％以下、又は０重量％以上かつ７重量％以下、０重量％超かつ１４重量％以下、０重量％超かつ１０重量％以下、又は０重量％超かつ７重量％以下である。
【０１４５】
Ｌｉ２Ｏを含むガラス組成物の実施形態では、Ｌｉ２Ｏは、２重量％以上かつ７．５重量％以下、２重量％以上かつ５重量％以下、又は３重量％以上かつ７．５重量％以下の量で存在してよい。しかしながらいくつかの実施形態では、ガラス組成物は、リチウム及びリチウム含有化合物を実質的に含まなくてよい。
【０１４６】
上述のように、ガラス組成物の実施形態は、１つ以上アルカリ土類酸化物を更に含んでよい。アルカリ土類酸化物としては例えば、ＭｇＯ、ＣａＯ、ＳｒＯ、又はこれらの組み合わせが挙げられる。アルカリ土類酸化物は、ＣＴＥに影響を及ぼすだけでなく、ガラスバッチ酸化物の溶融性を改善し、ガラス組成物の耐化学性を向上させる。本明細書に記載のガラス組成物では、ガラス組成物は一般に、１重量％以上かつ２２重量％以下、２重量％以上かつ１２重量％以下、１重量％以上かつ６重量％以下、９重量％以上かつ２２重量％以下、１２．５重量％以上かつ２１重量％以下、７重量％以上かつ２０重量％以下、０重量％超かつ１２．５重量％以下、又は０重量％超かつ１０重量％以下の量の、少なくとも１つのアルカリ土類酸化物を含む。
【０１４７】
ＭｇＯは、０重量％以上かつ１２重量％以下、１重量％以上かつ１０重量％以下、２重量％以上かつ１０重量％以下、１重量％以上かつ３重量％以下、９重量％以上かつ１２重量％以下、０重量％超かつ８重量％以下、又は０重量％超かつ４重量％以下の量で存在してよい。しかしながらいくつかの実施形態では、ＭｇＯがガラス組成物に含まれないことを考えることもできる。
【０１４８】
別の例では、ＣａＯはガラス組成物中に、０重量％以上かつ１２重量％以下の量で存在してよい。実施形態では、ＣａＯは、０重量％超かつ８．５重量％以下、０重量％超かつ８重量％以下、０重量％超かつ３重量％以下、０重量％超かつ２重量％以下、３重量％以上かつ６重量％以下、７重量％以上かつ１２重量％以下、又は８重量％以上かつ１２重量％以下の量で存在してよい。いくつかの実施形態では、ＣａＯはガラス組成物中に存在しなくてもよい。
【０１４９】
いくつかの実施形態では、ＳｒＯはガラス組成物中に、０．５重量％超かつ３重量％以下の量で存在してよい。いくつかの実施形態では、ＳｒＯはガラス組成物中に存在しなくてもよい。
【０１５０】
ＳｉＯ２、Ａｌ２Ｏ３、アルカリ酸化物、及びアルカリ土類酸化物に加えて、例示的なベースガラス組成物の第１の実施形態は任意に、例えば限定するものではないがＳｎＯ２、Ｓｂ２Ｏ３、Ａｓ２Ｏ３、Ｆ−、及び／又は（ＮａＣｌ等に由来する）Ｃｌ−といった、１つ以上の清澄剤を含んでよい。清澄剤がガラス組成物中に存在する場合、清澄剤は、１重量％以下、更には０．５重量％以下の量で存在してよい。清澄剤の含有量が高すぎると、清澄剤がガラス構造に入り込んで、ガラスの様々な特性に影響を及ぼす可能性がある。しかしながら、清澄剤の含有量が低すぎると、ガラスの成形が困難になる場合がある。例えばいくつかの実施形態では、ＳｎＯ２は清澄剤として、０．２５重量％以上かつ０．５０重量％以下の量で含まれる。
【０１５１】
いくつかの実施形態のガラス組成物には、他の金属酸化物が更に含まれていてよい。例えばガラス組成物はＺｎＯ又はＺｒＯ２を更に含んでよく、これらはそれぞれ、化学的攻撃に対するガラスの耐性を改善する。このような実施形態では、追加の金属酸化物は、１０重量％以上かつ１５重量％以下の量で存在してよい。例えばガラス組成物は、１５重量％以下の量のＺｒＯ２を含んでよい。ＺｒＯ２の量が多すぎると、これはガラス組成物中で溶解しない可能性があり、またヤング率を上昇させる可能性がある。実施形態では、ＺｎＯは、１５重量％以下、又は１２重量％以下の量で含まれていてよい。いくつかの実施形態では、ＺｎＯはアルカリ土類酸化物のうちの１つ以上の代替物、例えばＭｇＯの部分的代替物として、又はＣａＯ及びＳｒＯのうちの少なくとも一方に加えて、若しくはこれに代えて、含まれていてよい。従って、ガラス組成物中のＺｎＯの含有量は、高すぎる場合又は低すぎる場合に、アルカリ土類酸化物に関して上述したものと同じ影響を有し得る。
【０１５２】
いくつかの実施形態では、ベースガラス組成物は、６０重量％以上かつ６５重量％以下のＳｉＯ２、１．５重量％以上かつ５．０重量％以下のＡｌ２Ｏ３、０重量％以上かつ２重量％以下のＢ２Ｏ３、６重量％以上かつ１８重量％以下のＮａ２Ｏ、０重量％以上かつ１０重量％以下のＫ２Ｏ、２重量％以上かつ１０重量％以下のＭｇＯ、０重量％以上かつ２重量％以下のＣａＯ、０重量％以上かつ２重量％以下のＴｉＯ２、及び１０重量％以上かつ１５重量％以下のＺｎＯを含む。
【０１５３】
いくつかの実施形態では、ベースガラス組成物は、６０重量％以上かつ６５重量％以下のＳｉＯ２、１０重量％以上かつ１５重量％以下のＡｌ２Ｏ３、２重量％以上かつ４重量％以下のＢ２Ｏ３、２重量％以上かつ５重量％以下のＬｉ２Ｏ、６重量％以上かつ１８重量％以下のＮａ２Ｏ、１重量％以上かつ３重量％以下のＭｇＯ、及び０重量％以上かつ３重量％以下のＣａＯを含む。
【０１５４】
いくつかの実施形態では、ベースガラス組成物は、４５重量％以上かつ５５重量％以下のＳｉＯ２；２０重量％以上かつ２７重量％以下のＡｌ２Ｏ３；８重量％以上かつ１０重量％以下のＢ２Ｏ３；０重量％以上かつ８重量％以下のＮａ２Ｏ；０重量％以上かつ６重量％以下のＭｇＯ；及び７重量％以上かつ９重量％以下のＣａＯを含む。
【０１５５】
いくつかの実施形態では、ベースガラス組成物は、５６重量％以上かつ６６重量％以下のＳｉＯ２、９．５重量％以上かつ１２．０重量％以下のＡｌ２Ｏ３、３．０重量％以上かつ７．５重量％以下のＬｉ２Ｏ、６重量％以上かつ１８重量％以下のＮａ２Ｏ、０重量％以上かつ１４重量％以下のＫ２Ｏ、０重量％以上かつ２重量％以下のＭｇＯ、及び０重量％以上かつ８重量％以下のＣａＯを含む。
【０１５６】
いくつかの実施形態では、ベースガラス組成物は、４５重量％以上かつ５５重量％以下のＳｉＯ２、２２重量％以上かつ２７重量％以下のＡｌ２Ｏ３、８重量％以上かつ１０重量％以下のＢ２Ｏ３、０重量％以上かつ８重量％以下のＮａ２Ｏ、０重量％以上かつ８重量％以下のＭｇＯ、及び７重量％以上かつ１２重量％以下のＣａＯを含む。
【０１５７】
いくつかの実施形態では、ベースガラス組成物は、３５重量％以上かつ４８重量％以下のＳｉＯ２、１７重量％以上かつ２０重量％以下のＡｌ２Ｏ３、０重量％以上かつ５重量％以下のＮａ２Ｏ、０重量％以上かつ７重量％以下のＫ２Ｏ、０重量％以上かつ４重量％以下のＭｇＯ、０重量％以上かつ８．５重量％以下のＣａＯ、及び２５重量％以上かつ３２重量％以下のＬａ２Ｏ３を含む。
【０１５８】
いくつかの実施形態では、ベースガラス組成物は、４５重量％以上かつ５５重量％以下のＳｉＯ２；２０重量％以上かつ２７重量％以下のＡｌ２Ｏ３；８重量％以上かつ１０重量％以下のＢ２Ｏ３；０重量％以上かつ８重量％以下のＮａ２Ｏ；０重量％以上かつ６重量％以下のＭｇＯ；７重量％以上かつ９重量％以下のＣａＯ；０重量％以上かつ０．７重量％以下のＳｂ２Ｏ３；及び０重量％超かつ１．５重量％以下のＡｌＦ３を含む。
【０１５９】
いくつかの実施形態では、ベースガラス組成物は、４５重量％以上かつ５５重量％以下のＳｉＯ２；２０重量％以上かつ２７重量％以下のＡｌ２Ｏ３；８重量％以上かつ１０重量％以下のＢ２Ｏ３；０重量％以上かつ８重量％以下のＮａ２Ｏ；０重量％以上かつ６重量％以下のＭｇＯ；７重量％以上かつ９重量％以下のＣａＯ；０重量％以上かつ０．７重量％以下のＳｂ２Ｏ３；及び０．５重量％超かつ１．５重量％以下のＡｌＦ３を含む。
【０１６０】
いくつかの実施形態では、ベースガラス組成物は、４５重量％以上かつ５５重量％以下のＳｉＯ２；２０重量％以上かつ２７重量％以下のＡｌ２Ｏ３；８重量％以上かつ１０重量％以下のＢ２Ｏ３；０重量％以上かつ８重量％以下のＮａ２Ｏ；０重量％以上かつ６重量％以下のＭｇＯ；７重量％以上かつ９重量％以下のＣａＯ；０重量％以上かつ０．７重量％以下のＳｂ２Ｏ３；及び０重量％超かつ１．５重量％以下のＡｌＦ３を含む。
【０１６１】
上述のように、ベースガラス組成物の選択に続いて、線形回帰分析を実施して、ガラス組成物の構成成分の濃度に熱膨張係数を関連付ける線形回帰式を展開してよい。実施形態では、複数のガラス組成物に対する線形回帰の当てはめを用いて、目標ＣＴＥＴを達成するために必要な、１つ以上の構成成分の特定の量を決定してよい。例えば、線形回帰の当てはめにより、ガラスバッチ混合物中の各構成成分に関する係数を提供できる。いくつかの実施形態では、２０℃〜２６０℃の温度範囲にわたる目標ＣＴＥＴは、以下の式：
ＣＴＥＴ＝（−１．１７［重量％ＳｉＯ２］）−（１．３１［重量％Ａｌ２Ｏ３］）−（０．８４［重量％Ｂ２Ｏ３］）＋（４．３６［重量％Ｎａ２Ｏ］）＋（０．９８［重量％ＭｇＯ］）＋（４７．１［重量％ＴｉＯ２］）−（０．６４［重量％ＺｎＯ］）＋（４．４５［重量％Ｋ２Ｏ］）−（３７．２［重量％ＣａＯ］）−１．１７
に従って決定してよい。
【０１６２】
いくつかの実施形態では、２０℃〜２６０℃の温度範囲にわたる目標ＣＴＥＴは、以下の式：
ＣＴＥＴ＝（６．５８［重量％ＳｉＯ２］）＋（０．６７［重量％Ａｌ２Ｏ３］）＋（０．０４［重量％Ｂ２Ｏ３］）＋（３．６４［重量％Ｎａ２Ｏ］）＋（０．５９［重量％ＭｇＯ］）＋（１．３４［重量％ＣａＯ］）＋６．５８
に従って決定してよい。
【０１６３】
いくつかの実施形態では、２０℃〜２６０℃の温度範囲にわたる目標ＣＴＥＴは、以下の式：
ＣＴＥＴ＝（１３７．５６［重量％ＳｉＯ２］）−（５．４７［重量％Ａｌ２Ｏ３］）＋（１．１８［重量％Ｌｉ２Ｏ］）＋（２．２２［重量％Ｎａ２Ｏ］）＋（１．３２［重量％Ｋ２Ｏ］）−（５．３７［重量％ＭｇＯ］）−（０．０９［重量％ＣａＯ］）＋１３７．５６
に従って決定してよい。
【０１６４】
いくつかの実施形態では、２０℃〜２６０℃の温度範囲にわたる目標ＣＴＥＴは、以下の式：
ＣＴＥＴ＝（１５６．６２［重量％ＳｉＯ２］）−（３．４１［重量％Ａｌ２Ｏ３］）−（６．３８［重量％Ｂ２Ｏ３］）＋（４．７０［重量％Ｎａ２Ｏ］）＋（３．５６［重量％ＭｇＯ］）−（０．６２［重量％ＣａＯ］）−（７．６８［重量％Ｆ］）＋１５６．５２
に従って決定してよい。
【０１６５】
いくつかの実施形態では、２０℃〜２６０℃の温度範囲にわたる目標ＣＴＥＴは、以下の式：
ＣＴＥＴ＝（１４２．７０［重量％ＳｉＯ２］）−（２．６２［重量％Ａｌ２Ｏ３］）−（８．０８［重量％Ｂ２Ｏ３］）＋（０．４５［重量％ＣａＯ］）−（８．９９［重量％Ｆ］）＋（４．３５［重量％ＭｇＯ］）＋（４．３１［重量％Ｎａ２Ｏ］）＋１４２．７０
に従って決定してよい。
【０１６６】
いくつかの実施形態では、２０℃〜２６０℃の温度範囲にわたる目標ＣＴＥＴは、以下の式：
ＣＴＥＴ＝（１１５．７７［重量％ＳｉＯ２］）＋（０．０７［重量％Ａｌ２Ｏ３］）−（４．２４［重量％Ｂ２Ｏ３］）＋（３．７２［重量％Ｎａ２Ｏ］）−（３．００［重量％ＭｇＯ］）−（１．３８［重量％ＣａＯ］）−（９．４９［重量％Ｆ］）＋１１５．７７
に従って決定してよい。
【０１６７】
いくつかの実施形態では、２０℃〜２６０℃の温度範囲にわたる目標ＣＴＥＴは、以下の式：
ＣＴＥＴ＝（１１９．２４［重量％ＳｉＯ２］）＋（０．２０［重量％Ａｌ２Ｏ３］）−（３．２０［重量％Ｂ２Ｏ３］）−（１．９５［重量％ＣａＯ］）−（０．８６［重量％Ｆ］）−（５．４８［重量％ＭｇＯ］）＋（３．２０［重量％Ｎａ２Ｏ］）＋１１９．２４
に従って決定してよい。
【０１６８】
線形回帰モデル化に基づく他の式も考えられる。具体的な線形回帰及び係数は、ベースガラス組成、目標ＣＴＥＴ、及びＣＴＥを測定する温度範囲に基づいて、変化し得る。従って、目標ＣＴＥＴを式に挿入してよく、この式を解くことによって、バッチ酸化物の濃度を決定し、目標ＣＴＥＴに近い修正済み熱膨張係数ＣＴＥＭを有する改質済みガラス組成物を形成できる。
【０１６９】
線形回帰分析を実施することによって、ガラス組成物の構成成分の濃度にヤング率を関連付ける線形回帰式を展開してもよい。実施形態では、複数のガラス組成物に対する線形回帰の当てはめを用いて、目標ヤング率（ＥＴ）を達成するために必要な、１つ以上の構成成分の特定の量を決定してよい。例えば、線形回帰の当てはめにより、ガラスバッチ混合物中の各構成成分に関する係数を提供できる。いくつかの実施形態では、目標ＥＴは、以下の式：
ＥＴ＝（４．７７［重量％ＳｉＯ２］）−（４．３１［重量％Ａｌ２Ｏ３］）−（３．３３［重量％Ｂ２Ｏ３］）＋（１．６７［重量％Ｎａ２Ｏ］）＋（２５．８８［重量％ＭｇＯ］）＋（５．３２［重量％ＣａＯ］）−（３．０１［重量％Ｆ］）＋４．７７
に従って決定してよい。
【０１７０】
いくつかの実施形態では、目標ＥＴは、以下の式：
ＥＴ＝（１１３．９５［重量％ＳｉＯ２］）＋（０．２２［重量％Ａｌ２Ｏ３］）−（２．７５［重量％Ｂ２Ｏ３］）−（０．３９［重量％ＣａＯ］）−（０．９４［重量％Ｆ］）−（０．４９［重量％ＭｇＯ］）−（０．４７［重量％Ｎａ２Ｏ］）＋１１３．９５
に従って決定してよい。
【０１７１】
いくつかの実施形態では、目標ＥＴは、以下の式：
ＥＴ＝（９１．４９［重量％ＳｉＯ２］）＋（０．２１［重量％Ａｌ２Ｏ３］）−（２．６７［重量％Ｂ２Ｏ３］）＋（０．１５［重量％ＣａＯ］）＋（１．８６［重量％Ｆ］）−（０．１６［重量％ＭｇＯ］）−（６．５３［重量％Ｎａ２Ｏ］）＋９１．４９
に従って決定してよい。
【０１７２】
いくつかの実施形態では、目標ＥＴは、以下の式：
ＥＴ＝（−１０．９７［重量％ＳｉＯ２］）＋（３．９５［重量％Ａｌ２Ｏ３］）−（１．９７［重量％Ｂ２Ｏ３］）＋（３．０３［重量％ＣａＯ］）＋（０．３９［重量％Ｆ］）＋（０．０９［重量％ＭｇＯ］）−（１．６０［重量％Ｎａ２Ｏ］）−１０．９７
に従って決定してよい。
【０１７３】
実施形態では、改質済みガラス組成物のＣＴＥＭは、対応する温度範囲にわたる目標ＣＴＥＴの±１．０×１０−７／℃である。ＣＴＥＭの精度は、使用される具体的な線形回帰、ＣＴＥを測定及び概算する温度範囲、及びガラス組成に左右される場合があることを理解されたい。
【０１７４】
更に、線形回帰モデル化に基づいて他の特性を予測することも考えられる。例えば実施形態では、ガラス組成物に関するヤング率（「弾性率」又は「Ｅ‐ｍｏｄ」とも呼ばれる）を、線形回帰に基づいて予測できる。従って、改質済みガラス組成物の１つ以上の特性を、ガラス組成物からガラス物品を製造する前に予測できる。これにより、改質済みガラス組成物が加工要件を満たすこと、及び改質済みガラス組成物から形成されたガラス物品が望ましい特性を有することを、バッチ酸化物の混合及びガラス物品の製造前に確認できる。
【０１７５】
望ましい特性は、特定の実施形態、最終的な使用法、及びガラス組成物の加工要件に応じて変化し得るが、実施形態では、ガラス物品のヤング率は６５ＧＰＡ以上であり、これにより、加工中のガラスの曲がりを最小限に抑え、ガラスを電子デバイス用のキャリア基板として使用する場合等に、ガラスに取り付けられるデバイスに対する損傷を防止できる。例えばガラス物品のヤング率は、６８ＧＰａ以上、７０ＧＰａ以上、７２ＧＰａ以上、７３ＧＰａ以上、７４ＧＰａ以上、７５ＧＰａ以上、７６ＧＰａ以上、７８ＧＰａ以上、８０ＧＰａ以上、８２ＧＰａ以上、８４ＧＰａ以上、８６ＧＰａ以上、８８ＧＰａ以上、又は９０ＧＰａ以上であってよい。ガラス物品のヤング率は、６５ＧＰａ以上かつ１００ＧＰａ以下、７０ＧＰａ以上かつ１００ＧＰａ、又は７２ＧＰａ以上かつ８５ＧＰａ以下であってよい。
【０１７６】
実施形態では、ガラス組成物の２００ポアズ（２００Ｐ）温度は１５００℃未満であり、これにより、ガラスを多用な加工施設で溶融させることができる。例えばガラス組成物の２００Ｐ温度は、１５００℃以下、又は１４５０℃以下であってよい。いくつかの実施形態では、ガラス組成物の２００Ｐ温度は、１０００℃以上かつ１５００℃以下、１０５０℃以上かつ１５００℃以下、１１００℃以上かつ１５００℃以下、１１５０℃以上かつ１５００℃以下、１２００℃以上かつ１５００℃以下、１２５０℃以上かつ１５００℃以下、１３００℃以上かつ１５００℃以下、１０００℃以上かつ１４５０℃以下、１０５０℃以上かつ１４５０℃以下、１１００℃以上かつ１４５０℃以下、１１５０℃以上かつ１４５０℃以下、１２００℃以上かつ１４５０℃以下、１２５０℃以上かつ１４５０℃以下、又は１３００℃以上かつ１４５０℃以下である。
【実施例】
【０１７７】
以下の実施例は、本明細書に記載の実施形態の１つ以上の特徴を例示する。
【０１７８】
実施例１
アルカリ／アルカリ土類亜鉛ボロアルミノシリケートガラスのベースガラス組成物、及びアルカリ／アルカリ土類ボロアルミノシリケートガラスのベースガラス組成物を、そのＣＴＥ（２０℃〜２６０℃の範囲にわたって８５〜９５×１０−７／℃）、ヤング率（６５ＧＰａ超）、及び溶融の容易さ（１５００℃未満の２００ポアズ温度）に基づいて選択した。各ベースガラス組成物をわずかに変化させて、改質済みガラス組成物を製造した。ガラス組成物を、蓋付きＰｔるつぼ内で、１４５０℃〜１４７５℃の温度で溶融させ、パティ状に注ぎ、冷却してガラス物品を形成した。アルカリ／アルカリ土類亜鉛ボロアルミノシリケートガラス物品を荒く粉砕して２度目の溶融に供し、ガラスの良好な均質性を保証した。次に全てのガラス物品を特性決定した。特に、Ｘ線蛍光（Ｘ‐ｒａｙ  ｆｌｕｏｒｅｓｃｅｎｃｅ  ：ＸＲＦ）を用いて化学組成を特性決定し、膨張率測定によって熱膨張係数（ＣＴＥ）を測定し、また共振超音波分光分析（ｒｅｓｏｎａｎｔ  ｕｌｔｒａｓｏｕｎｄ  ｓｐｅｃｔｒｏｓｃｏｐｙ：ＲＵＳ）を用いてヤング率を測定した。例えば、１つ以上の測定は、ＡＳＴＭ  Ｅ２２８及び／又はＡＳＴＭ  Ｃ６２３及び／又はＡＳＴＭ  Ｃ１１９８‐０９（２０１３）に従って実施してよい。
【０１７９】
表２及び３は、アルカリ／アルカリ土類亜鉛ボロアルミノシリケートガラス組成物に関する、組成、測定されたＣＴＥ、及び測定されたヤング率を示し、表３は、アルカリ／アルカリ土類ボロアルミノシリケートガラス組成物に関する、組成及び測定されたＣＴＥを示す。表２及び３で提供されている組成物に関して、組成物１（「Ｃｏｍｐ．１」）はベースガラス組成物として機能した。なお、７８〜１００×１０−７／℃のＣＴＥ範囲は、Ｎａ２ＯをＭｇＯで置換することによって、又はＭｇＯをＮａ２Ｏで置換することによって得られた。従って、表２及び３で提供されているデータは、陽イオン電場強度の調整によってＣＴＥを制御できることを実証している。
【０１８０】
【表２】
2021535058.tif 000004
【０１８１】
【表３】
2021535058.tif 000005
【０１８２】
表２及び３で提供されている各ガラス組成物に関して、測定されたヤング率値は６９ＧＰａを超えたが、各ガラス組成物に関する予測２００ポアズ温度は１４５０℃未満であった。
【０１８３】
【表４】
2021535058.tif 000006
【０１８４】
表４に示されているアルカリ／アルカリ土類ボロアルミノシリケートガラス組成物に関して、ＣＴＥ値は８５〜９６×１０−７／℃の範囲で示されているが、組成物は７８〜１００×１０−７／℃の範囲全体を包含するように選択してもよい。開始ガラス組成物（Ｃｏｍｐ．２０）中に存在するＭｇＯの量が、Ｃｏｍｐ．１のＭｇＯの量に比べて少ないため、上記範囲全体にわたるＣＴＥを達成するために、ＭｇＯ及びＣａＯの両方をＮａ２Ｏで置換する必要があった。
【０１８５】
表２〜４で提供されている組成物及び特性データを組み合わせ、標準線形回帰分析を用いて、ＣＴＥ及びヤング率両方の予測モデルを構築した。得られた回帰係数は表５で提供されている。
【０１８６】
【表５】
2021535058.tif 000007
【０１８７】
これらの線形回帰モデルからの予測結果は、上の表２〜４で提供されている。全ての場合において、ＣＴＥに関する予測値は１．０×１０−７／℃以内であり、ヤング率に関する予測値は１．０ＧＰａ以内であった。測定値と予測値との間の一致は、図４及び５に示されている。具体的には、図４は、表２及び３からのガラスに関する、予測ＣＴＥ（Ｘ軸；値×１０−７／℃）の関数としての、測定されたＣＴＥ（Ｙ軸；値×１０−７／℃）のプロットである。図５は、予測ヤング率（Ｘ軸；ＧＰａ）の関数としての、測定されたヤング率（Ｙ軸；ＧＰａ）のプロットである。図４及び５両方のＲ２値から確認できるように、このモデルは、２０℃〜２６０℃で測定された７８〜１００×１０−７／℃のＣＴＥ範囲にわたって、ＣＴＥ及びヤング率の両方に関する高い予測能力を有している。
【０１８８】
目標ＣＴＥＴを有するガラスの製造のための、上記モデルの有用性を確認するために、Ｎａ２Ｏ及びＭｇＯの量を変化させた、１週間のトライアルを実施した。他の酸化物成分の微量の変動は、バッチ形成中の原材料の損失又は溶融中の選択的な揮発による損失による、特定の成分の過剰補償の必要等の問題に関連する。組成物及び予測ＣＴＥは表６で報告されている。各ガラス組成物に関して、表４で提供されている回帰係数に基づき、予測ＣＴＥは２０℃〜２６０℃にわたって８４〜９３×１０−７／℃の範囲であり、予測ヤング率は６５ＧＰａ超であった。
【０１８９】
【表６】
2021535058.tif 000008
【０１９０】
実施例２
別のベースガラス組成物を、そのＣＴＥ（２０℃〜２６０℃の範囲にわたって４０〜７０×１０−７／℃）、ヤング率（７２ＧＰａ超）、及び溶融の容易さ（１５００℃未満の２００ポアズ温度）に基づいて選択した。ガラス組成物は、上述のようにして調製した。表７及び８は、上記ガラス組成物に関する、組成、測定されたＣＴＥ、及び測定されたヤング率を示す。
【０１９１】
【表７】
2021535058.tif 000009
【０１９２】
【表８】
2021535058.tif 000010
【０１９３】
標準線形回帰分析を用いて、表７〜８で提供されている組成物及び特性データに基づいて、ＣＴＥ及びヤング率の両方の予測モデルを構築した。得られた回帰係数は表９で提供されている。
【０１９４】
【表９】
2021535058.tif 000011
【０１９５】
これらの線形回帰モデルからの予測結果は、上の表８で提供されている。全ての場合において、ＣＴＥに関する予測値は１．６×１０−７／℃以内であり、ここで１つを除く全ての予測値は１．０×１０−７／℃以内であり、またヤング率に関する予測値は１．０ＧＰａ以内であった。測定値と予測値との間の一致は、図６及び７に示されている。具体的には、図６は、表７からのガラスに関する、予測ＣＴＥ（Ｘ軸；値×１０−７／℃）の関数としての、測定されたＣＴＥ（Ｙ軸；値×１０−７／℃）のプロットである。図７は、予測ヤング率（Ｘ軸；ＧＰａ）の関数としての、測定されたヤング率（Ｙ軸；ＧＰａ）のプロットである。図６及び７両方のＲ２値から確認できるように、このモデルは、２０℃〜２６０℃で測定された４０〜７０×１０−７／℃のＣＴＥ範囲にわたって、ＣＴＥ及びヤング率の両方に関する高い予測能力を有している。
【０１９６】
表９に記載のモデルを用いて、追加の様々なガラス組成物に関してＣＴＥ及びヤング率を予測した。特に、以下のＣｏｍｐ．８０をベースガラス組成物として使用して、様々な追加のガラス組成物を生成した。組成物は表１０で提供されており、様々な特性の予測値が表１１で提供されている。
【０１９７】
【表１０】
2021535058.tif 000012
【０１９８】
【表１１】
2021535058.tif 000013
【０１９９】
表１１に示すように、各ガラス組成物は、４０×１０−７／℃〜６０×１０−７／℃のＣＴＥ、７２ＧＰａ超のヤング率、及び１５００℃未満の２００ポアズ温度を有すると予測される。
【０２００】
このコンセプトを多様なガラスに対して、多様なＣＴＥを達成するために使用できることを更に確認するために、異なる複数の開始ガラス組成物を研究した。６０×１０−７／℃未満の範囲のＣＴＥＴを包含するために２つのモデル化されたガラス組成物を選択し、表８で提供されている線形回帰モデルを用いてＣＴＥをモデル化した。結果は以下の表１２で提供されている。
【０２０１】
【表１２】
2021535058.tif 000014
【０２０２】
モデル化されたデータに基づき、異なるベースガラス組成物を開始材料とし、組成を調整することによって、ＣＴＥを４０〜６０×１０−７／℃の範囲内で微調整できる。各組成物は、上記目標範囲内のＣＴＥ、７２ＧＰａ超のヤング率、及び１５００℃未満の２００ポアズ温度を有していたが、これは、これらのガラスが、ベースガラス組成物と同一又は同様の条件下において、加工に適したままとなることを示している。
【０２０３】
表９に記載のモデルを用いて、異なるベースガラス組成物から改質されたガラス組成物に関するＣＴＥ及びヤング率を予測した。特に以下のＣｏｍｐ．１１０を改質して、様々な追加のガラス組成物を生成した。組成物は表１３で提供されており、様々な特性の予測値が表１４で提供されている。
【０２０４】
【表１３】
2021535058.tif 000015
【０２０５】
【表１４】
2021535058.tif 000016
【０２０６】
表１４に示されているように、各ガラス組成物は、４０×１０−７／℃〜６０×１０−７／℃のＣＴＥ、９０ＧＰａ超のヤング率、及び１５００℃未満の２００ポアズ温度を有すると予測される。
【０２０７】
実施例３
より高いＣＴＥを達成するために、Ｌｉ２Ｏを含むガラス組成物を研究した。特に以下のＣｏｍｐ．１２３を改質して、９０×１０−７／℃〜１３０×１０−７／℃のＣＴＥを有するガラス組成物を生成した。組成物は表１５で提供されており、様々な特性の予測値が表１６で提供されている。
【０２０８】
【表１５】
2021535058.tif 000017
【０２０９】
【表１６】
2021535058.tif 000018
【０２１０】
標準線形回帰分析を用いて、表１５で提供されている組成物及び特性データ、並びに対応する測定された特性に基づいて、ＣＴＥ及びヤング率の両方の予測モデルを構築した。得られた回帰係数は表１７で提供されている。
【０２１１】
【表１７】
2021535058.tif 000019
【０２１２】
これらの線形回帰モデルからの予測結果は、上の表１６で提供されている。表１６に示されているように、各ガラス組成物は、９０×１０−７／℃〜１３０×１０−７／℃のＣＴＥ、７２ＧＰａ超のヤング率、及び１５００℃未満の２００ポアズ温度を有すると予測される。測定値と予測値との間の一致は、図８及び９に示されている。具体的には、図８は、表１６からのガラスに関する、予測ＣＴＥ（Ｘ軸；値×１０−７／℃）の関数としての、測定されたＣＴＥ（Ｙ軸；値×１０−７／℃）のプロットである。図９は、予測ヤング率（Ｘ軸；ＧＰａ）の関数としての、測定されたヤング率（Ｙ軸；ＧＰａ）のプロットである。図８及び９両方のＲ２値から確認できるように、このモデルは、２０℃〜２６０℃で測定された９０〜１３０×１０−７／℃のＣＴＥ範囲にわたって、ＣＴＥ及びヤング率の両方に関する高い予測能力を有している。
【０２１３】
より広い温度範囲にわたってＣＴＥを調整する能力を調査するために、追加の組成物に対する研究を行った。特に、以前の実験では、２０℃〜２６０℃の範囲にわたるＣＴＥが観察された。２０℃〜３００℃及び２０℃〜３９０℃にわたって測定された９０×１０−７／℃〜１５０×１０−７／℃の範囲のＣＴＥを有する追加のガラス組成物が、表１８で提供されており、様々な範囲にわたるＣＴＥの予測値が表１９で提供されている。
【０２１４】
【表１８】
2021535058.tif 000020
【０２１５】
【表１９】
2021535058.tif 000021
【０２１６】
標準線形回帰分析を用いて、表１８で提供されている組成物及び特性データ、並びに対応する測定された特性に基づいて、２０℃~３００℃、及び２０℃~３９０℃にわたるＣＴＥの予測モデルを構築した。得られた回帰係数は表２０で提供されている。
【０２１７】
【表２０】
2021535058.tif 000022
【０２１８】
これらの線形回帰モデルからの予測結果は、上の表１９で提供されている。表１９に示されているように、各ガラス組成物は、９０×１０−７／℃〜１５０×１０−７／℃のＣＴＥを有すると予測される。測定値と予測値との間の一致は、図１０及び１１に示されている。具体的には、図１０は、表１８からのガラスに関する、２０℃〜３００℃にわたる予測ＣＴＥ（Ｘ軸；値×１０−７／℃）の関数としての、測定されたＣＴＥ（Ｙ軸；値×１０−７／℃）のプロットである。図１１は、表１８からのガラスに関する、２０℃〜３９０℃にわたる予測ＣＴＥ（Ｘ軸；値×１０−７／℃）の関数としての、測定されたＣＴＥ（Ｙ軸；値×１０−７／℃）のプロットである。図１０及び１１両方のＲ２値から確認できるように、このモデルは、２０℃〜３００℃及び２０℃〜３９０℃で測定された９０〜１５０×１０−７／℃のＣＴＥに関する高い予測能力を有している。
【０２１９】
実施例４
より広い温度範囲にわたってＣＴＥを調整する能力を調査するために、追加の組成物に対する研究を行った。特に、以前の実験では、２０℃〜２６０℃の範囲にわたるＣＴＥが観察された。２０℃〜３００℃及び２０℃〜３９０℃にわたって測定された４０×１０−７／℃〜７０×１０−７／℃の範囲のＣＴＥを有する追加のガラス組成物が、表２１で提供されており、予測ＣＴＥ値が表２２で提供されている。
【０２２０】
【表２１】
2021535058.tif 000023
【０２２１】
【表２２】
2021535058.tif 000024
【０２２２】
標準線形回帰分析を用いて、表２１で提供されている組成物及び特性データ、並びに対応する測定された特性に基づいて、２０℃〜３００℃、及び２０℃〜３９０℃にわたるＣＴＥの予測モデルを構築した。得られた回帰係数は表２３で提供されている。
【０２２３】
【表２３】
2021535058.tif 000025
【０２２４】
これらの線形回帰モデルからの予測結果は、上の表２２で提供されている。表２２に示されているように、各ガラス組成物は、４０×１０−７／℃〜７０×１０−７／℃のＣＴＥを有すると予測される。測定値と予測値との間の一致は、図１２及び１３に示されている。具体的には、図１２は、表２１からのガラスに関する、２０℃〜３００℃にわたる予測ＣＴＥ（Ｘ軸；値×１０−７／℃）の関数としての、測定されたＣＴＥ（Ｙ軸；値×１０−７／℃）のプロットである。図１３は、表２１からのガラスに関する、２０℃〜３９０℃にわたる予測ＣＴＥ（Ｘ軸；値×１０−７／℃）の関数としての、測定されたＣＴＥ（Ｙ軸；値×１０−７／℃）のプロットである。図１２及び１３両方のＲ２値から確認できるように、このモデルは、２０℃〜３００℃及び２０℃〜３９０℃で測定された４０〜７０×１０−７／℃のＣＴＥに関する高い予測能力を有している。
【０２２５】
２０℃〜３００℃及び２０℃〜３９０℃にわたって測定された８０×１０−７／℃〜１００×１０−７／℃の範囲のＣＴＥを有する追加のガラス組成物が、表２４で提供されており、予測ＣＴＥ値が表２５で提供されている。
【０２２６】
【表２４】
2021535058.tif 000026
【０２２７】
【表２５】
2021535058.tif 000027
【０２２８】
標準線形回帰分析を用いて、表２４で提供されている組成物及び特性データ、並びに対応する測定された特性に基づいて、２０℃〜３００℃、及び２０℃〜３９０℃にわたるＣＴＥの予測モデルを構築した。得られた回帰係数は表２６で提供されている。
【０２２９】
【表２６】
2021535058.tif 000028
【０２３０】
これらの線形回帰モデルからの予測結果は、上の表２５で提供されている。表２５に示されているように、各ガラス組成物は、８０×１０−７／℃〜１００×１０−７／℃のＣＴＥを有すると予測される。測定値と予測値との間の一致は、図１４及び１５に示されている。具体的には、図１４は、表２３からのガラスに関する、２０℃〜３００℃にわたる予測ＣＴＥ（Ｘ軸；値×１０−７／℃）の関数としての、測定されたＣＴＥ（Ｙ軸；値×１０−７／℃）のプロットである。図１５は、表２３からのガラスに関する、２０℃〜３９０℃にわたる予測ＣＴＥ（Ｘ軸；値×１０−７／℃）の関数としての、測定されたＣＴＥ（Ｙ軸；値×１０−７／℃）のプロットである。図１４及び１５両方のＲ２値から確認できるように、このモデルは、２０℃〜３００℃及び２０℃〜３９０℃で測定された８０〜１００×１０−７／℃のＣＴＥに関する高い予測能力を有している。
【０２３１】
実施例５
上述の方法の製造の実施中に、ガラスの粘度は、使用される成形プロセスの助けとならないことが発見された。図１を参照すると、この成形プロセスは、ガラスを下降管９から成形用容器１０へと流してブールを形成するステップを伴う。ガラスの粘度曲線が急峻であることにより、成形用容器１０を完全に充填しないブール形状がもたらされた。ガラスは下降管９の直下の中央部に蓄積され、成形用容器１０の縁部へと流れなかった。所定の時間量にわたって成形用容器１０を充填した後、成形用容器１０を下降管９から離れるように移動させ、プレスを用いて、ガラスを鋳型の縁部に向かって外向きに移動させた。ガラス粘度が高すぎる場合、プレスによって、成形用容器１０を適切に充填するために十分な程度にガラスを移動させることができず、ブールについて望ましい寸法を有しないブールがもたらされた。許容できないブールは、丸みを帯びた縁部、及び全体にわたって不均一な厚さを有し、一方で適切に作製されたブールは、直線状の縁部を有し、全体にわたって均一な厚さを維持する。この問題を修正するために、粘度曲線の急峻さを低減することによって、ガラスが成形用容器１０の充填中に更に多量に流れ、また後続のプレス中に、外向きに移動して成形用容器１０全体を充填するために十分な流動性を保持するようにしてよい。
【０２３２】
フッ素をガラスに添加すると、融点及び成形温度の両方において、ガラスの粘度が低下するが、フッ素は温度が低いほど大きな影響を有する。従ってフッ素は、融点よりも成形温度において、ガラスを大きく軟化させ、より緩やかな粘度曲線をもたらす。様々なＣＴＥ値の複数のガラスを（ＡｌＦ３の形態の）フッ素と共に溶融させ、特性を測定した。表２７は、フッ素と共に溶融させた組成物を、粘度、熱膨張係数（ＣＴＥ）、及び弾性率を含むデータと共に示す。フッ素を含まない同一の組成物に関する、測定されたＣＴＥ及び弾性率も、これらの表に含まれている。更に、１２００℃の液相線温度が、液相がＣａ／Ｎａ固溶体長石である組成物１９３に関して測定された。
【０２３３】
【表２７】
2021535058.tif 000029
【０２３４】
図１６は、フッ素を用いずに作製された同じガラスのＣＴＥ（Ｘ軸；値×１０−７／℃）に対する、フッ素を含有するいくつかのガラスの測定されたＣＴＥ（Ｙ軸；値×１０−７／℃）のプロットである。図１６、及び特に約１．０の傾向線勾配において示されているように、最高で約１．３重量％のフッ素の添加は、ガラスの測定されたＣＴＥに有意な影響を及ぼさない。エラーバーのサイズから、フッ素を含むガラスのＣＴＥとフッ素を含まないガラスのＣＴＥとの間の差は、測定システムの精度の範囲内であると結論づけることができる。
【０２３５】
図１７は、フッ素を用いずに作製された同じガラスの測定された弾性率（Ｘ軸；ＧＰａを単位とする値）に対する、フッ素を含有するいくつかのガラスの測定された弾性率（Ｙ軸；ＧＰａを単位とする値）のプロットである。図１７、及び特に約１．０の傾向線勾配において示されているように、最高で約１．３重量％のフッ素の添加は、ガラスの測定された弾性率に有意な影響を及ぼさない。エラーバーのサイズから、フッ素を含むガラスの弾性率とフッ素を含まないガラスの弾性率との間の差は、測定システムの精度の範囲内であると結論づけることができる。
【０２３６】
図１８は、１．３重量％のフッ素を含む同じガラス組成物、及び標準製造ガラスＱＥと比較した、２つのフッ素非含有製造ガラスＨＳ５．１及びＨＳ５．９に関する温度（Ｘ軸；℃を単位とする値）に対する対数粘度（Ｙ軸；ポアズを単位とする値）のプロットである。図１８で確認できるように、フッ素をＨＳ５．１及びＨＳ５．９ガラスに添加すると、ガラスの高温粘度が低下し、またフッ素を含まないガラスの粘度曲線に比べて粘度曲線が緩やかになる。標準製造ガラスＱＥは、最も緩やかな粘度曲線勾配を呈するため、試験した系のうち最も加工しやすいものである。しかしながら、フッ素を含むガラスの挙動の、観察された差異は、ブールの製造を可能とするために十分なものである。この粘度変化は、製造用溶融物でブールを形成するステップを支援することが示された。
【０２３７】
図１９は、例示的なフッ素含有ガラス組成物に関する、測定されたＣＴＥ（Ｘ軸；値×１０−７／℃）に対する予測ＣＴＥ（Ｙ軸；値×１０−７／℃）のプロットである。図１９のＲ２値から確認できるように、このモデルは、２０℃〜２６０℃で測定された５０〜５９×１０−７／℃のＣＴＥに関して、高い予測能力を有している。
【０２３８】
図２０は、例示的なフッ素含有ガラス組成物に関する、測定されたＣＴＥ（Ｘ軸；値×１０−７／℃）に対する予測ＣＴＥ（Ｙ軸；値×１０−７／℃）のプロットである。図２０のＲ２値から確認できるように、このモデルは、２０℃〜２６０℃で測定された４９〜６２×１０−７／℃のＣＴＥに関して、高い予測能力を有している。
【０２３９】
図２１は、例示的なフッ素含有ガラス組成物に関する、測定されたＣＴＥ（Ｘ軸；値×１０−７／℃）に対する予測ＣＴＥ（Ｙ軸；値×１０−７／℃）のプロットである。図２１のＲ２値から確認できるように、このモデルは、２０℃〜２６０℃で測定された７０〜８０×１０−７／℃のＣＴＥに関して、高い予測能力を有している。
【０２４０】
図２２は、例示的なフッ素含有ガラス組成物に関する、測定されたＣＴＥ（Ｘ軸；値×１０−７／℃）に対する予測ＣＴＥ（Ｙ軸；値×１０−７／℃）のプロットである。図２２のＲ２値から確認できるように、このモデルは、２０℃〜２６０℃で測定された６８〜８０×１０−７／℃のＣＴＥに関して、高い予測能力を有している。
【０２４１】
図２３は、例示的なフッ素含有ガラス組成物に関する、測定されたヤング率（Ｘ軸；ＧＰａ）に対する予測ヤング率（Ｙ軸；ＧＰａ）のプロットである。図２３のＲ２値から確認できるように、このモデルは、２０℃〜２６０℃で測定された５０〜５９×１０−７／℃のＣＴＥを有する材料のヤング率に関して、高い予測能力を有している。
【０２４２】
図２４は、例示的なフッ素含有ガラス組成物に関する、測定されたヤング率（Ｘ軸；ＧＰａ）に対する予測ヤング率（Ｙ軸；ＧＰａ）のプロットである。図２４のＲ２値から確認できるように、このモデルは、２０℃〜２６０℃で測定された４９〜６２×１０−７／℃のＣＴＥを有する材料のヤング率に関して、高い予測能力を有している。
【０２４３】
図２５は、例示的なフッ素含有ガラス組成物に関する、測定されたヤング率（Ｘ軸；ＧＰａ）に対する予測ヤング率（Ｙ軸；ＧＰａ）のプロットである。図２５のＲ２値から確認できるように、このモデルは、２０℃〜２６０℃で測定された７０〜８０×１０−７／℃のＣＴＥを有する材料のヤング率に関して、高い予測能力を有している。
【０２４４】
図２６及び２７は、例示的なフッ素含有ガラス組成物に関する、測定されたヤング率（Ｘ軸；ＧＰａ）に対する、別のモデルを用いた予想ヤング率（Ｙ軸；ＧＰａ）のプロットである。図２６及び２７のＲ２値から確認できるように、これらのモデルは、２０℃〜２６０℃で測定された７０〜８０×１０−７／℃のＣＴＥを有する材料のヤング率に関して、有意な予測能力を有していない。いずれの特定の理論によって束縛されることを意図したものではないが、これらの相関は、この範囲のガラス組成物についてＣＴＥ及びヤング率のデータの量が限られているため、不十分であったと考えられる。
【０２４５】
本明細書に記載の実施形態は、半導体デバイス、ディスプレイデバイス、センサ等といった電子デバイスで使用できる、調整可能なＣＴＥ及び他の特性を有するガラス物品の製造方法を含む。いくつかの実施形態では、上記方法は：第１のガラス組成物を溶融器中で溶融させるステップ；及び第２のガラス組成物を上記溶融器に供給するステップを含む。この第２のガラス組成物は同一のガラス構成成分の組み合わせを有するが、少なくとも１つのガラス構成成分の濃度が、上記第１のガラス組成物中の同じ成分の濃度とは異なる。上記溶融器の内容物を溶融状態に維持したまま、以下を含むガラス物品を上記溶融器からドロー加工してよい：（１）上記第１のガラス組成物から形成された第１のガラス物品；（２）上記第１のガラス組成物及び第２のガラス組成物のいずれからなるものでもなく、また上記第２のガラス組成物の供給と同時に、又は何らかの異なる時点においてドロー加工してよい、少なくとも１つの中間ガラス物品；並びに（３）上記第１のガラス組成物とは異なり、かつ上記第２のガラス組成物とは同一であっても異なっていてもよい組成物からなる、最終ガラス物品。上記少なくとも１つの中間ガラス物品中の上記少なくとも１つの成分の上記濃度は、上記第１のガラス組成物中の上記少なくとも１つの成分の濃度と、上記第２のガラス組成物中の上記少なくとも１つの成分の濃度との間となり得る。上記第１のガラス物品は、ある特性のセットに関して第１の値のセットを有してよい。上記最終ガラス物品は、同じ特性のセットに関して、上記第１の値のセットとは異なる第２の値のセットを有してよい。上記少なくとも１つの中間ガラス物品は、上記特性のセットに関して、上記第１の値のセットと上記第２の値のセットとの間の、中間の値のセットを有してよい。同じ又は異なる実施形態において、上記方法は、上記溶融ベースガラス組成物中の、第１の陽イオン電場強度を有する、ある量の第１のアルカリ土類成分又は第１のアルカリ成分を、上記第１の陽イオン電場強度とは異なる第２の陽イオン電場強度を有する、ある量の第２のアルカリ土類成分又は第２のアルカリ成分で置換するステップを含み、これにより、ベースガラス組成物をわずかに調整することによって、様々なＣＴＥを有するガラス組成物を得ることができる。更に有利には、様々な実施形態は、線形モデル化に基づいて予測できる望ましいヤング率及び２００ポアズ温度を有するガラス組成物を提供する。
【０２４６】
特許請求の範囲に記載の主題は、本文書で説明又は図示されたいずれの実施形態、特徴、又は特徴の組み合わせと同一の広がりを有さず、また同一の広がりを有すると解釈してはならない。これは、該特徴又は特徴の組み合わせの単一の実施形態のみが本文書で図示及び説明されている場合にさえ、当てはまる。
【０２４７】
請求対象の主題の精神又は範囲から逸脱することなく、様々な修正及び変更を実施できることは、当業者には明らかであろう。従って請求対象の主題は、添付の請求項及びその均等物以外に照らして制限されることはない。
【０２４８】
以下、本発明の好ましい実施形態を項分け記載する。
【０２４９】
実施形態１
第１のガラス組成物を溶融器中で溶融させるステップであって、上記第１のガラス組成物は複数のガラス構成成分の組み合わせを含む、ステップ；
上記第１のガラス組成物と同一のガラス構成成分の組み合わせを有する第２のガラス組成物を上記溶融器に供給するステップであって、上記第２のガラス組成物の少なくとも１つのガラス構成成分の濃度は、上記第１のガラス組成物の上記成分の濃度とは異なる、ステップ；
上記溶融器の内容物を溶融状態に維持したまま、少なくとも３つのガラス物品を上記溶融器からドロー加工するステップであって、上記少なくとも３つのガラス物品は：
上記第１のガラス組成物で構成される、第１のガラス物品；
上記第１のガラス組成物及び第２のガラス組成物のいずれでもないガラス組成物で構成される、少なくとも１つの中間ガラス物品；並びに
上記第１のガラス組成物とは異なるガラス組成物で構成される、最終ガラス物品
を含む、ステップ
を含む、方法であって：
上記少なくとも１つの中間ガラス物品中の上記少なくとも１つのガラス構成成分の濃度は、上記第１のガラス組成物中の上記少なくとも１つのガラス構成成分の濃度と、上記第２のガラス組成物中の上記少なくとも１つのガラス構成成分の濃度との間であり；
上記第１のガラス物品は、ある特性のセットに関して第１の値のセットを有し、上記最終ガラス物品は、上記特性のセットに関して、上記第１の値のセットとは異なる第２の値のセットを有し、上記少なくとも１つの中間ガラス物品は、上記特性のセットに関して、上記第１の値のセットと上記第２の値のセットとの間の、中間の値のセットを有する、方法。
【０２５０】
実施形態２
上記最終ガラス物品は上記第２のガラス組成物を含む、実施形態１に記載の方法。
【０２５１】
実施形態３
上記第２のガラス組成物の上記少なくとも１つのガラス構成成分の上記濃度は、上記第１のガラス組成物の上記少なくとも１つのガラス構成成分の上記濃度と、２重量％以下だけ異なる、実施形態１又は２に記載の方法。
【０２５２】
実施形態４
上記少なくとも１つのガラス構成成分は、ＳｉＯ２、Ａｌ２Ｏ３、Ｂ２Ｏ３、Ｎａ２Ｏ、ＭｇＯ、ＣａＯ、ＡｌＦ３、及びＳｂ２Ｏ３から選択される、実施形態１〜３のいずれか１つに記載の方法。
【０２５３】
実施形態５
上記少なくとも１つのガラス構成成分はＡｌＦ３を含む、実施形態１〜４のいずれか１つに記載の方法。
【０２５４】
実施形態６
上記第１のガラス組成物は、０．５重量％以上かつ１．５重量％以下のＡｌＦ３を含む、実施形態１〜５のいずれか１つに記載の方法。
【０２５５】
実施形態７
上記特性のセットは、熱膨張係数（「ＣＴＥ」）、ヤング率、密度、２００ポアズ温度、表面品質、屈折率、抵抗率、及び縁部強度のうちの１つ以上を含む、実施形態１〜６のいずれか１つに記載の方法。
【０２５６】
実施形態８
上記第１のガラス物品のＣＴＥは、上記最終ガラス物品のＣＴＥと等しいか、又は±７．５×１０−７／℃以下だけ異なる、実施形態７に記載の方法。
【０２５７】
実施形態９
上記第１のガラス物品の屈折率は、上記最終ガラス物品の屈折率と±０．０１以下だけ異なる、実施形態７又は８に記載の方法。
【０２５８】
実施形態１０
上記第１のガラス物品のＣＴＥの百分率としての、上記少なくとも１つの中間ガラス物品のＣＴＥと上記第１のガラス物品のＣＴＥとの間の差は、上記第１のガラス物品のヤング率の百分率としての、少なくとも１つの上記中間ガラス物品のヤング率と上記第１のガラス物品のヤング率との間の差よりも大きい、実施形態７〜９のいずれか１つに記載の方法。
【０２５９】
実施形態１１
上記溶融器内の上記組成物の粘度は、上記少なくとも３つのガラス物品をドロー加工する上記ステップ中に、２５ポアズ以下だけ変動する、実施形態１〜１０のいずれか１つに記載の方法。
【０２６０】
実施形態１２
上記溶融器内の上記ガラス混合物の２００ポアズ温度は１５００℃以下である、実施形態１〜１１のいずれか１つに記載の方法。
【０２６１】
実施形態１３
上記少なくとも３つのガラス物品はブール形状である、実施形態１〜１２のいずれか１つに記載の方法。
【０２６２】
実施形態１４
上記第２のガラス組成物を供給する上記ステップは、上記少なくとも３つのガラス物品をドロー加工する上記ステップと同時である、実施形態１〜１３のいずれか１つに記載の方法。
【０２６３】
実施形態１５
上記少なくとも１つの中間ガラス物品は、上記少なくとも１つのガラス構成成分の濃度がそれぞれ異なる少なくとも３つのガラス物品を含み、上記濃度は、上記第１のガラス組成物中の上記少なくとも１つのガラス構成成分の上記濃度と、上記第２のガラス組成物中の上記少なくとも１つのガラス構成成分の上記濃度との間である、実施形態１〜１４のいずれか１つに記載の方法。
【０２６４】
実施形態１６
上記少なくとも１つの中間ガラス物品は、上記少なくとも１つのガラス構成成分の濃度がそれぞれ異なる少なくとも８つのガラス物品を含み、上記濃度は、上記第１のガラス組成物中の上記少なくとも１つのガラス構成成分の上記濃度と、上記第２のガラス組成物中の上記少なくとも１つのガラス構成成分の上記濃度との間である、実施形態１〜１５のいずれか１つに記載の方法。
【０２６５】
実施形態１７
上記少なくとも１つの中間ガラス物品は、上記少なくとも１つのガラス構成成分の濃度がそれぞれ異なる少なくとも１８個のガラス物品を含み、上記濃度は、上記第１のガラス組成物中の上記少なくとも１つのガラス構成成分の上記濃度と、上記第２のガラス組成物中の上記少なくとも１つのガラス構成成分の上記濃度との間である、実施形態１〜１６のいずれか１つに記載の方法。
【０２６６】
実施形態１８
上記少なくとも１つの中間ガラス物品は、上記少なくとも１つのガラス構成成分の濃度がそれぞれ異なる少なくとも２８個のガラス物品を含み、上記濃度は、上記第１のガラス組成物中の上記少なくとも１つのガラス構成成分の上記濃度と上記第２のガラス組成物中の上記少なくとも１つのガラス構成成分の上記濃度との間である、実施形態１〜１７のいずれか１つに記載の方法。
【０２６７】
実施形態１９
上記第１のガラス組成物及び上記第２のガラス組成物と同一のガラス構成成分の組み合わせを有する第３のガラス組成物を、上記溶融器に供給するステップであって、上記少なくとも１つのガラス構成成分の濃度は、上記第１のガラス組成物及び上記第２のガラス組成物の上記成分の濃度とは異なる、ステップ；並びに
上記溶融器の内容物を溶融状態に維持したまま、少なくとも１つの追加の第１のガラス物品と、追加の最終ガラス物品とを、上記溶融器からドロー加工するステップであって、上記追加の第１のガラス物品は、上記特性のセットに関して追加の第１の値のセットを有し、上記追加の最終ガラス物品は、上記特性のセットに関して追加の最終的な値のセットを有する、ステップ
を更に含む、実施形態１〜１８のいずれか１つに記載の方法。
【０２６８】
実施形態２０
上記特性のセットは、熱膨張係数（「ＣＴＥ」）、ヤング率、密度、２００ポアズ温度、表面品質、屈折率、抵抗率、及び縁部強度のうちの１つ以上を含む、実施形態１〜１９のいずれか１つに記載の方法。
【０２６９】
実施形態２１
上記第１のガラス物品のＣＴＥは、上記追加の最終ガラス物品のＣＴＥと等しいか、又は±１５×１０−７／℃以下だけ異なる、実施形態２０に記載の方法。
【０２７０】
実施形態２２
上記第１のガラス物品のＣＴＥの百分率としての、上記追加の第１のガラス物品のＣＴＥと上記第１のガラス物品のＣＴＥとの間の差は、上記第１のガラス物品のヤング率の百分率としての、上記追加の第１のガラス物品のヤング率と上記第１のガラス物品のヤング率との間の差よりも大きい、実施形態２０又は２１に記載の方法。
【０２７１】
実施形態２３
上記溶融器内の上記組成物の粘度は、上記第１のガラス物品をドロー加工する上記ステップ及び上記追加の最終ガラス物品をドロー加工する上記ステップ中に、２５ポアズ以下だけ変動する、実施形態１９〜２２のいずれか１つに記載の方法。
【０２７２】
実施形態２４
上記溶融器内の上記ガラス混合物の２００ポアズ温度は１５００℃以下である、実施形態１９〜２３のいずれか１つに記載の方法。
【０２７３】
実施形態２５
上記第１のガラス組成物はアルカリボロアルミノシリケートガラス組成物を含む、実施形態１〜２４のいずれか１つに記載の方法。
【０２７４】
実施形態２６
上記第１のガラス組成物はアルカリ土類ボロアルミノシリケートガラス組成物を含む、実施形態１〜２４のいずれか１つに記載の方法。
【０２７５】
実施形態２７
上記第１のガラス組成物は亜鉛ボロアルミノシリケートガラス組成物を含む、実施形態１〜２４のいずれか１つに記載の方法。
【０２７６】
実施形態２８
上記第１のガラス組成物は：
６０重量％以上かつ６５重量％以下のＳｉＯ２；
１．５重量％以上かつ５．０重量％以下のＡｌ２Ｏ３；
０重量％以上かつ２重量％以下のＢ２Ｏ３；
６重量％以上かつ１８重量％以下のＮａ２Ｏ；
０重量％以上かつ１０重量％以下のＫ２Ｏ；
２重量％以上かつ１０重量％以下のＭｇＯ；
０重量％以上かつ２重量％以下のＣａＯ；
０重量％以上かつ２重量％以下のＴｉＯ２；及び
１０重量％以上かつ１５重量％以下のＺｎＯ
を含む、実施形態１〜２７のいずれか１つに記載の方法。
【０２７７】
実施形態２９
上記第１のガラス組成物は：
６０重量％以上かつ６５重量％以下のＳｉＯ２；
１０重量％以上かつ１５重量％以下のＡｌ２Ｏ３；
２重量％以上かつ４重量％以下のＢ２Ｏ３；
２重量％以上かつ５重量％以下のＬｉ２Ｏ；
６重量％以上かつ１８重量％以下のＮａ２Ｏ；
１重量％以上かつ３重量％以下のＭｇＯ；及び
０重量％以上かつ３重量％以下のＣａＯ
を含む、実施形態１〜２８のいずれか１つに記載の方法。
【０２７８】
実施形態３０
上記第１のガラス組成物は：
４５重量％以上かつ５５重量％以下のＳｉＯ２；
２０重量％以上かつ２７重量％以下のＡｌ２Ｏ３；
８重量％以上かつ１０重量％以下のＢ２Ｏ３；
０重量％以上かつ８重量％以下のＮａ２Ｏ；
０重量％以上かつ６重量％以下のＭｇＯ；及び
７重量％以上かつ９重量％以下のＣａＯ
を含む、実施形態１〜２９のいずれか１つに記載の方法。
【０２７９】
実施形態３１
上記第１のガラス組成物は：
５６重量％以上かつ６６重量％以下のＳｉＯ２；
９．５重量％以上かつ１２．０重量％以下のＡｌ２Ｏ３；
３．０重量％以上かつ７．５重量％以下のＬｉ２Ｏ；
６重量％以上かつ１８重量％以下のＮａ２Ｏ；
０重量％以上かつ１４重量％以下のＫ２Ｏ；
０重量％以上かつ２重量％以下のＭｇＯ；及び
０重量％以上かつ８重量％以下のＣａＯ
を含む、実施形態１〜３０のいずれか１つに記載の方法。
【０２８０】
実施形態３２
上記第１のガラス組成物は：
４５重量％以上かつ５５重量％以下のＳｉＯ２；
２２重量％以上かつ２７重量％以下のＡｌ２Ｏ３；
８重量％以上かつ１０重量％以下のＢ２Ｏ３；
０重量％以上かつ８重量％以下のＮａ２Ｏ；
０重量％以上かつ８重量％以下のＭｇＯ；及び
７重量％以上かつ１２重量％以下のＣａＯ
を含む、実施形態１〜３１のいずれか１つに記載の方法。
【０２８１】
実施形態３３
上記第１のガラス組成物は：
３５重量％以上かつ４８重量％以下のＳｉＯ２；
１７重量％以上かつ２０重量％以下のＡｌ２Ｏ３；
０重量％以上かつ５重量％以下のＮａ２Ｏ；
０重量％以上かつ７重量％以下のＫ２Ｏ；
０重量％以上かつ４重量％以下のＭｇＯ；
０重量％以上かつ８．５重量％以下のＣａＯ；及び
２５重量％以上かつ３２重量％以下のＬａ２Ｏ３
を含む、実施形態１〜３２のいずれか１つに記載の方法。
【０２８２】
実施形態３４
上記第１のガラス組成物は：
４５重量％以上かつ５５重量％以下のＳｉＯ２；
２０重量％以上かつ２７重量％以下のＡｌ２Ｏ３；
８重量％以上かつ１０重量％以下のＢ２Ｏ３；
０重量％以上かつ８重量％以下のＮａ２Ｏ；
０重量％以上かつ６重量％以下のＭｇＯ；
７重量％以上かつ９重量％以下のＣａＯ；
０重量％以上かつ０．７重量％以下のＳｂ２Ｏ３；及び
０重量％超かつ１．５重量％以下のＡｌＦ３
を含む、実施形態１〜３３のいずれか１つに記載の方法。
【０２８３】
実施形態３５
上記第１のガラス組成物は：
４５重量％以上かつ５５重量％以下のＳｉＯ２；
２０重量％以上かつ２７重量％以下のＡｌ２Ｏ３；
８重量％以上かつ１０重量％以下のＢ２Ｏ３；
０重量％以上かつ８重量％以下のＮａ２Ｏ；
０重量％以上かつ６重量％以下のＭｇＯ；
７重量％以上かつ９重量％以下のＣａＯ；
０重量％以上かつ０．７重量％以下のＳｂ２Ｏ３；及び
０．５重量％超かつ１．５重量％以下のＡｌＦ３
を含む、実施形態１〜３４のいずれか１つに記載の方法。
【０２８４】
実施形態３６
５６重量％以上かつ６６重量％以下のＳｉＯ２；
９．５重量％以上かつ１２．０重量％以下のＡｌ２Ｏ３；
３．０重量％以上かつ７．５重量％以下のＬｉ２Ｏ；
６重量％以上かつ１８重量％以下のＮａ２Ｏ；
０重量％以上かつ１４重量％以下のＫ２Ｏ；
０重量％以上かつ２重量％以下のＭｇＯ；及び
０重量％以上かつ８重量％以下のＣａＯ
を含むガラス組成物から形成された、ガラス物品。
【０２８５】
実施形態３７
４５重量％以上かつ５５重量％以下のＳｉＯ２；
２０重量％以上かつ２７重量％以下のＡｌ２Ｏ３；
８重量％以上かつ１０重量％以下のＢ２Ｏ３；
０重量％以上かつ８重量％以下のＮａ２Ｏ；
０重量％以上かつ６重量％以下のＭｇＯ；
７重量％以上かつ９重量％以下のＣａＯ；
０重量％以上かつ０．７重量％以下のＳｂ２Ｏ３；及び
０重量％超かつ１．５重量％以下のＡｌＦ３
を含むガラス組成物から形成された、ガラス物品。
【０２８６】
実施形態３８
実施形態１〜３５のいずれか１つに記載の方法によって形成された、ガラス物品。
【符号の説明】
【０２８７】
１      溶融用容器
２      矢印
３      清澄用容器
４      混合用容器
５、７  接続チューブ
６      溶融ガラス
８      送達用容器
９      下降管
１０    成形用容器
１００  ガラス製造装置
【図１】
2021535058.tif 000030
【図２】
2021535058.tif 000031
【図３】
2021535058.tif 000032
【図４】
2021535058.tif 000033
【図５】
2021535058.tif 000034
【図６】
2021535058.tif 000035
【図７】
2021535058.tif 000036
【図８】
2021535058.tif 000037
【図９】
2021535058.tif 000038
【図１０】
2021535058.tif 000039
【図１１】
2021535058.tif 000040
【図１２】
2021535058.tif 000041
【図１３】
2021535058.tif 000042
【図１４】
2021535058.tif 000043
【図１５】
2021535058.tif 000044
【図１６】
2021535058.tif 000045
【図１７】
2021535058.tif 000046
【図１８】
2021535058.tif 000047
【図１９】
2021535058.tif 000048
【図２０】
2021535058.tif 000049
【図２１】
2021535058.tif 000050
【図２２】
2021535058.tif 000051
【図２３】
2021535058.tif 000052
【図２４】
2021535058.tif 000053
【図２５】
2021535058.tif 000054
【図２６】
2021535058.tif 000055
【図２７】
2021535058.tif 000056
【国際調査報告】
2021535058.tif 000057
2021535058.tif 000058
2021535058.tif 000059
2021535058.tif 000060
2021535058.tif 000061